(57)【要約】【課題】コントラストに優れた塗膜を形成することができる着色感光性樹脂組成物を提供する。【解決手段】着色剤、樹脂、光重合性化合物、光重合開始剤、溶剤および典型金属化合物を含み、着色剤が、染料を含む着色剤であり、典型金属化合物が、炭素原子を含み、かつ、該典型金属化合物の可視光領域におけるモル吸光係数の最大値が、染料の可視光領域におけるモル吸光係数の最大値よりも小さい典型金属化合物である着色感光性樹脂組成物。【選択図】なし【特許請求の範囲】
【請求項１】
着色剤、樹脂、光重合性化合物、光重合開始剤、溶剤および典型金属化合物を含み、
着色剤が、染料を含む着色剤であり、
典型金属化合物が、炭素原子を含み、かつ、該典型金属化合物の可視光領域におけるモル吸光係数の最大値が、染料の可視光領域におけるモル吸光係数の最大値よりも小さい典型金属化合物である着色感光性樹脂組成物。
【請求項２】
典型金属化合物の可視光領域におけるモル吸光係数の最大値が、０以上１０００以下である請求項１記載の着色感光性樹脂組成物。
【請求項３】
典型金属化合物が、マグネシウム、アルミニウム、カルシウム、亜鉛、ガリウム、ルビジウム、ストロンチウム、インジウム、セシウム及びバリウムからなる群から選ばれる少なくとも一種を含む化合物である請求項１又は２記載の着色感光性樹脂組成物。
【請求項４】
典型金属化合物が、アルミニウム、亜鉛、インジウム及びバリウムからなる群から選ばれる少なくとも一種を含む化合物である請求項１〜３のいずれかに記載の着色感光性樹脂組成物。
【請求項５】
典型金属化合物が、−Ｃ（＝Ｏ）−及び−Ｃ（＝Ｓ）−からなる群から選ばれる少なくとも一種の基を含む化合物である請求項１〜４のいずれかに記載の着色感光性樹脂組成物。
【請求項６】
典型金属化合物が、式（Ｆ１）で表される化合物、式（Ｆ２）で表される化合物、及びこれらの水和物からなる群から選ばれる少なくとも一種である請求項１〜５のいずれかに記載の着色感光性樹脂組成物。
2011118365.tif 000048
［式（Ｆ１）及び式（Ｆ２）中、Ｗ１及びＷ２は、互いに独立に、炭素数１〜６の１価の脂肪族炭化水素基又は炭素数６〜１０の１価の芳香族炭化水素基を表し、該脂肪族炭化水素基及び該芳香族炭化水素基に含まれる水素原子は、ヒドロキシ基で置換されていてもよい。
Ｗ３及びＷ４は、互いに独立に、炭素数１〜６の１価の脂肪族炭化水素基を表し、該脂肪族炭化水素基に含まれる水素原子は、ハロゲン原子で置換されていてもよい。
Ｍ１及びＭ２は、典型金属原子を表す。
ｘ及びｙは、１〜３の整数を表し、ｘが２以上の整数である場合、複数のＷ１及びＷ２は互いに同一であっても異なっていてもよく、ｙが２以上の整数である場合、複数のＷ３及びＷ４は互いに同一であっても異なっていてもよい。］
【請求項７】
典型金属化合物の含有量が、樹脂及び光重合性化合物の合計量１００質量部に対して、０．１質量部以上２０質量部以下である請求項１〜６のいずれかに記載の着色感光性樹脂組成物。
【請求項８】
染料が、式（１）で表される化合物である請求項１〜７のいずれかに記載の着色感光性樹脂組成物。
2011118365.tif 000049
［式（１）中、Ｒ１〜Ｒ４は、それぞれ独立に、水素原子、−Ｒ６又は炭素数６〜１０の１価の芳香族炭化水素基を表し、該芳香族炭化水素基に含まれる水素原子は、ハロゲン原子、−Ｒ６、−ＯＨ、−ＯＲ６、−ＳＯ３−、−ＳＯ３Ｈ、ＳＯ３Ｍ、−ＣＯ２Ｈ、−ＣＯ２Ｒ６、−ＳＯ３Ｒ６、−ＳＯ２ＮＨ２、−ＳＯ２ＮＨＲ８又は−ＳＯ２ＮＲ８Ｒ９で置換されていてもよい。
Ｒ５は、−ＳＯ３−、−ＳＯ３Ｈ、−ＳＯ３Ｍ、−ＣＯ２Ｈ、−ＣＯ２Ｒ６、−ＳＯ３Ｒ６、−ＳＯ２ＮＨＲ８又は−ＳＯ２ＮＲ８Ｒ９を表す。
ｍは、０〜５の整数を表す。ｍが２以上の整数である場合、複数のＲ５は、同一であっても異なっていてもよい。
Ｘは、ハロゲン原子を表す。
ａは、０又は１の整数を表す。
Ｒ６は、炭素数１〜１０の１価の飽和炭化水素基を表し、該飽和炭化水素基に含まれる水素原子は、ハロゲン原子で置換されていてもよく、該飽和炭化水素基に含まれる−ＣＨ２−は、−Ｏ−、−ＣＯ−又は−ＮＲ７−で置き換っていてもよい。
Ｒ７は、炭素数１〜１０の１価の飽和炭化水素基を表し、該飽和炭化水素基に含まれる水素原子は、ハロゲン原子で置換されていてもよく、該飽和炭化水素基に含まれる−ＣＨ２−は、−Ｏ−又は−ＣＯ−で置き換っていてもよい。
Ｒ８及びＲ９は、それぞれ独立に、炭素数１〜１０の直鎖又は分岐の１価の飽和脂肪族炭化水素基、炭素数３〜３０の１価の脂環式炭化水素基又は−Ｑを表し、該飽和脂肪族炭化水素基及び該脂環式炭化水素基に含まれる水素原子は、−ＯＨ、ハロゲン原子、−Ｑ、−ＣＨ＝ＣＨ２又は−ＣＨ＝ＣＨＲ６で置換されていてもよく、該飽和脂肪族炭化水素基及び該脂環式炭化水素基に含まれる−ＣＨ２−は、−Ｏ−、−Ｓ−、−ＣＯ−、−ＮＨ−又は−ＮＲ６−で置き換っていてもよい。Ｒ８及びＲ９は、互いに結合して３〜１０員環の窒素原子を含んだ複素環を形成していてもよく、該複素環に含まれる水素原子は、Ｒ６、−ＯＨ又は−Ｑで置換されていてもよい。
Ｑは、炭素数６〜１０の１価の芳香族炭化水素基又は炭素数５〜１０の１価の複素環基を表し、該芳香族炭化水素基及び該複素環基に含まれる水素原子は、−ＯＨ、Ｒ６、−ＯＲ６、−ＮＯ２、−ＣＨ＝ＣＨ２、−ＣＨ＝ＣＨＲ６又はハロゲン原子で置換されていてもよい。
Ｍは、ナトリウム原子又はカリウム原子を表す。
ただし、式（１）で表される化合物の＋電荷数と−電荷数とが同一である。］
【請求項９】
着色剤が、顔料を含む着色剤である請求項１〜８のいずれかに記載の着色感光性樹脂組成物。
【請求項１０】
顔料が、Ｃ．Ｉ．ピグメントブルー１５：６を含む顔料である請求項９記載の着色感光性樹脂組成物。
【請求項１１】
Ｃ．Ｉ．ピグメントブルー１５：６を含む顔料と式（１）で表される化合物を含む染料との質量比が９７：３〜５０：５０である請求項１０記載の着色感光性樹脂組成物。
【請求項１２】
請求項１〜１１のいずれかに記載の着色感光性樹脂組成物を塗布し、乾燥して形成される塗膜。
【請求項１３】
請求項１〜１１のいずれかに記載の着色感光性樹脂組成物を塗布し、乾燥して形成されるパターン。
【請求項１４】
請求項１２記載の塗膜及び請求項１３記載のパターンからなる群から選ばれる少なくとも一種を含むカラーフィルタ。
【発明の詳細な説明】
【技術分野】
【０００１】
本発明は、液晶表示素子や固体撮像素子に用いられるカラーフィルタを構成する着色画像の形成に好適な着色感光性樹脂組成物及び該着色感光性樹脂組成物を用いたカラーフィルタに関する。
【背景技術】
【０００２】
着色感光性樹脂組成物は、液晶表示パネル、エレクトロルミネッセンスパネル、プラズマディスプレイパネルなどのディスプレイ装置に使用されるカラーフィルタの製造用に用いられている。この着色感光性樹脂組成物には、着色剤として、顔料又は染料を用いることが知られている（非特許文献１）。
【先行技術文献】
【非特許文献】
【０００３】
【非特許文献１】鈴木八十二著、「よくわかる液晶ディスプレイのできるまで」、初版、日刊工業新聞社、２００５年３月、Ｐ．１１２
【発明の概要】
【発明が解決しようとする課題】
【０００４】
従来の着色感光性樹脂組成物を用いて形成した塗膜のコントラストは、必ずしも十分に満足できるものではなかった。
【課題を解決するための手段】
【０００５】
本発明は以下の［１］〜［１４］を提供するものである。
［１］着色剤、樹脂、光重合性化合物、光重合開始剤、溶剤および典型金属化合物を含み、着色剤が、染料を含む着色剤であり、典型金属化合物が、炭素原子を含み、かつ、該典型金属化合物の可視光領域におけるモル吸光係数の最大値が、染料の可視光領域におけるモル吸光係数の最大値よりも小さい典型金属化合物である着色感光性樹脂組成物。
［２］典型金属化合物の可視光領域におけるモル吸光係数の最大値が、０以上１０００以下である前記［１］記載の着色感光性樹脂組成物。
［３］典型金属化合物が、マグネシウム、アルミニウム、カルシウム、亜鉛、ガリウム、ルビジウム、ストロンチウム、インジウム、セシウム及びバリウムからなる群から選ばれる少なくとも一種を含む化合物である前記［１］又は［２］記載の着色感光性樹脂組成物。
［４］典型金属化合物が、アルミニウム、亜鉛、インジウム及びバリウムからなる群から選ばれる少なくとも一種を含む化合物である前記［１］〜［３］のいずれかに記載の着色感光性樹脂組成物。
［５］典型金属化合物が、−Ｃ（＝Ｏ）−及び−Ｃ（＝Ｓ）−からなる群から選ばれる少なくとも一種の基を含む化合物である前記［１］〜［４］のいずれかに記載の着色感光性樹脂組成物。
［６］典型金属化合物が、式（Ｆ１）で表される化合物、式（Ｆ２）で表される化合物、及びこれらの水和物からなる群から選ばれる少なくとも一種である前記［１］〜［５］のいずれかに記載の着色感光性樹脂組成物。
【０００６】
2011118365.tif 000002
【０００７】
［式（Ｆ１）及び式（Ｆ２）中、Ｗ１及びＷ２は、互いに独立に、炭素数１〜６の１価の脂肪族炭化水素基又は炭素数６〜１０の１価の芳香族炭化水素基を表し、該脂肪族炭化水素基及び該芳香族炭化水素基に含まれる水素原子は、ヒドロキシ基で置換されていてもよい。
Ｗ３及びＷ４は、互いに独立に、炭素数１〜６の１価の脂肪族炭化水素基を表し、該脂肪族炭化水素基に含まれる水素原子は、ハロゲン原子で置換されていてもよい。
Ｍ１及びＭ２は、典型金属原子を表す。
ｘ及びｙは、１〜３の整数を表し、ｘが２以上の整数である場合、複数のＷ１及びＷ２は互いに同一であっても異なっていてもよく、ｙが２以上の整数である場合、複数のＷ３及びＷ４は互いに同一であっても異なっていてもよい。］
［７］典型金属化合物の含有量が、樹脂及び光重合性化合物の合計量１００質量部に対して、０．１質量部以上２０質量部以下である前記［１］〜［６］のいずれかに記載の着色感光性樹脂組成物。
【０００８】
［８］染料が、式（１）で表される化合物である前記［１］〜［７］のいずれかに記載の着色感光性樹脂組成物。
【０００９】
2011118365.tif 000003
【００１０】
［式（１）中、Ｒ１〜Ｒ４は、それぞれ独立に、水素原子、−Ｒ６又は炭素数６〜１０の１価の芳香族炭化水素基を表し、該芳香族炭化水素基に含まれる水素原子は、ハロゲン原子、−Ｒ６、−ＯＨ、−ＯＲ６、−ＳＯ３−、−ＳＯ３Ｈ、ＳＯ３Ｍ、−ＣＯ２Ｈ、−ＣＯ２Ｒ６、−ＳＯ３Ｒ６、−ＳＯ２ＮＨ２、−ＳＯ２ＮＨＲ８又は−ＳＯ２ＮＲ８Ｒ９で置換されていてもよい。
Ｒ５は、−ＳＯ３−、−ＳＯ３Ｈ、−ＳＯ３Ｍ、−ＣＯ２Ｈ、−ＣＯ２Ｒ６、−ＳＯ３Ｒ６、−ＳＯ２ＮＨＲ８又は−ＳＯ２ＮＲ８Ｒ９を表す。
ｍは、０〜５の整数を表す。ｍが２以上の整数である場合、複数のＲ５は、同一であっても異なっていてもよい。
Ｘは、ハロゲン原子を表す。
ａは、０又は１の整数を表す。
Ｒ６は、炭素数１〜１０の１価の飽和炭化水素基を表し、該飽和炭化水素基に含まれる水素原子は、ハロゲン原子で置換されていてもよく、該飽和炭化水素基に含まれる−ＣＨ２−は、−Ｏ−、−ＣＯ−又は−ＮＲ７−で置き換っていてもよい。
Ｒ７は、炭素数１〜１０の１価の飽和炭化水素基を表し、該飽和炭化水素基に含まれる水素原子は、ハロゲン原子で置換されていてもよく、該飽和炭化水素基に含まれる−ＣＨ２−は、−Ｏ−又は−ＣＯ−で置き換っていてもよい。
Ｒ８及びＲ９は、それぞれ独立に、炭素数１〜１０の直鎖又は分岐の１価の飽和脂肪族炭化水素基、炭素数３〜３０の１価の脂環式炭化水素基又は−Ｑを表し、該飽和脂肪族炭化水素基及び該脂環式炭化水素基に含まれる水素原子は、−ＯＨ、ハロゲン原子、−Ｑ、−ＣＨ＝ＣＨ２又は−ＣＨ＝ＣＨＲ６で置換されていてもよく、該飽和脂肪族炭化水素基及び該脂環式炭化水素基に含まれる−ＣＨ２−は、−Ｏ−、−Ｓ−、−ＣＯ−、−ＮＨ−又は−ＮＲ６−で置き換っていてもよい。Ｒ８及びＲ９は、互いに結合して３〜１０員環の窒素原子を含んだ複素環を形成していてもよく、該複素環に含まれる水素原子は、Ｒ６、−ＯＨ又は−Ｑで置換されていてもよい。
Ｑは、炭素数６〜１０の１価の芳香族炭化水素基又は炭素数５〜１０の１価の複素環基を表し、該芳香族炭化水素基及び該複素環基に含まれる水素原子は、−ＯＨ、Ｒ６、−ＯＲ６、−ＮＯ２、−ＣＨ＝ＣＨ２、−ＣＨ＝ＣＨＲ６又はハロゲン原子で置換されていてもよい。
Ｍは、ナトリウム原子又はカリウム原子を表す。
ただし、式（１）で表される化合物の＋電荷数と−電荷数とが同一である。］
【００１１】
［９］着色剤が、顔料を含む着色剤である前記［１］〜［８］のいずれかに記載の着色感光性樹脂組成物。
［１０］顔料が、Ｃ．Ｉ．ピグメントブルー１５：６を含む顔料である前記［９］記載の着色感光性樹脂組成物。
［１１］Ｃ．Ｉ．ピグメントブルー１５：６を含む顔料と式（１）で表される化合物を含む染料との質量比が９７：３〜５０：５０である前記［１０］記載の着色感光性樹脂組成物。
［１２］前記［１］〜［１１］のいずれかに記載の着色感光性樹脂組成物を塗布し、乾燥して形成される塗膜。
［１３］前記［１］〜［１１］のいずれかに記載の着色感光性樹脂組成物を塗布し、乾燥して形成されるパターン。
［１４］前記［１２］記載の塗膜及び前記［１３］記載のパターンからなる群から選ばれる少なくとも一種を含むカラーフィルタ。
【発明の効果】
【００１２】
本発明の着色感光性樹脂組成物によれば、コントラストに優れた塗膜を形成することができる。
【図面の簡単な説明】
【００１３】
【図１】本発明のカラーフィルタの製造方法を説明する概略図である。
【図２】本発明のカラーフィルタの製造方法を説明する概略図である。
【図３】本発明のカラーフィルタの製造方法を説明する概略図である。
【発明を実施するための形態】
【００１４】
以下、本発明を詳細に説明する。
本発明の着色感光性樹脂組成物は、着色剤（Ａ）を含有する。
【００１５】
本発明の着色硬化性樹脂組成物に用いられる着色剤（Ａ）は、染料を含む着色剤である。着色剤（Ａ）に含まれる染料としては特に限定されるものではなく、公知の染料を使用することができる。例えば、油溶性染料、酸性染料、酸性染料のアミン塩や酸性染料のスルホンアミド誘導体などが挙げられる。
目的とする分光に合わせて、染料種を選択することができる。
【００１６】
前記の染料としては、例えば、カラーインデックス（The Society of Dyers and Colourists出版）で染料に分類されている化合物や、染色ノート（色染社）に記載されている公知の染料が挙げられる。具体的には、Ｃ．Ｉ．ソルベントイエロー４（以下、Ｃ．Ｉ．ソルベントイエローの記載を省略し、番号のみの記載とする。）、１４、１５、２３、２４、３８、６２、６３、６８、８２、９４、９８、９９、１６２；
Ｃ．Ｉ．ソルベントレッド４５、４９、１２５、１３０；
Ｃ．Ｉ．ソルベントオレンジ２、７、１１、１５、２６、５６；
Ｃ．Ｉ．ソルベントブルー３５、３７、５９、６７；
Ｃ．Ｉ．ソルベントグリーン１、３、４、５、７、２８、２９、３２、３３、３４、３５などが挙げられる。またＣ．Ｉ．アシッド染料として、Ｃ．Ｉ．アシッドイエロー１、３、７、９、１１、１７、２３、２５、２９、３４、３６、３８、４０、４２、５４、６５、７２、７３、７６、７９、９８、９９、１１１、１１２、１１３、１１４、１１６、１１９、１２３、１２８、１３４、１３５、１３８、１３９、１４０、１４４、１５０、１５５、１５７、１６０、１６１、１６３、１６８、１６９、１７２、１７７、１７８、１７９、１８４、１９０、１９３、１９６、１９７、１９９、２０２、２０３、２０４、２０５、２０７、２１２、２１４、２２０、２２１、２２８、２３０、２３２、２３５、２３８、２４０、２４２、２４３、２５１；
Ｃ．Ｉ．アシッドレッド１、４、８、１４、１７、１８、２６、２７、２９、３１、３４、３５、３７、４２、４４、５０、５１、５２、５７、６６、７３、８０、８７、８８、９１、９２、９４、９７、１０３、１１１、１１４、１２９、１３３、１３４、１３８、１４３、１４５、１５０、１５１、１５８、１７６、１８２、１８３、１９８、２０６、２１１、２１５、２１６、２１７、２２７、２２８、２４９、２５２、２５７、２５８、２６０、２６１、２６６、２６８、２７０、２７４、２７７、２８０、２８１、１９５、３０８、３１２、３１５、３１６、３３９、３４１、３４５、３４６、３４９、３８２、３８３、３９４、４０１、４１２、４１７、４１８、４２２、４２６；
Ｃ．Ｉ．アシッドオレンジ６、７、８、１０、１２、２６、５０、５１、５２、５６、６２、６３、６４、７４、７５、９４、９５、１０７、１０８、１６９、１７３；
Ｃ．Ｉ．アシッドブルー１、７、９、１５、１８、２３、２５、２７、２９、４０、４２、４５、５１、６２、７０、７４、８０、８３、８６、８７、９０、９２、９６、１０３、１１２、１１３、１２０、１２９、１３８、１４７、１５０、１５８、１７１、１８２、１９２、２１０、２４２、２４３、２５６、２５９、２６７、２７８、２８０、２８５、２９０、２９６、３１５、３２４：１、３３５、３４０；
Ｃ．Ｉ．アシッドバイオレット６Ｂ、７、９、１７、１９；
Ｃ．Ｉ．アシッドグリーン１、３、５、９、１６、２５、２７、５０、５８、６３、６５、８０、１０４、１０５、１０６、１０９などの染料が挙げられる。またＣ．Ｉ．ダイレクト染料として、Ｃ．Ｉ．ダイレクトイエロー２、３３、３４、３５、３８、３９、４３、４７、５０、５４、５８、６８、６９、７０、７１、８６、９３、９４、９５、９８、１０２、１０８、１０９、１２９、１３６、１３８、１４１；
Ｃ．Ｉ．ダイレクトレッド７９、８２、８３、８４、９１、９２、９６、９７、９８、９９、１０５、１０６、１０７、１７２、１７３、１７６、１７７、１７９、１８１、１８２、１８４、２０４、２０７、２１１、２１３、２１８、２２０、２２１、２２２、２３２、２３３、２３４、２４１、２４３、２４６、２５０；
Ｃ．Ｉ．ダイレクトオレンジ３４、３９、４１、４６、５０、５２、５６、５７、６１、６４、６５、６８、７０、９６、９７、１０６、１０７；
Ｃ．Ｉ．ダイレクトブルー５７、７７、８０、８１、８４、８５、８６、９０、９３、９４、９５、９７、９８、９９、１００、１０１、１０６、１０７、１０８、１０９、１１３、１１４、１１５、１１７、１１９、１３７、１４９、１５０、１５３、１５５、１５６、１５８、１５９、１６０、１６１、１６２、１６３、１６４、１６６、１６７、１７０、１７１、１７２、１７３、１８８、１８９、１９０、１９２、１９３、１９４、１９６、１９８、１９９、２００、２０７、２０９、２１０、２１２、２１３、２１４、２２２、２２８、２２９、２３７、２３８、２４２、２４３、２４４、２４５、２４７、２４８、２５０、２５１、２５２、２５６、２５７、２５９、２６０、２６８、２７４、２７５、２９３；
Ｃ．Ｉ．ダイレクトバイオレット４７、５２、５４、５９、６０、６５、６６、７９、８０、８１、８２、８４、８９、９０、９３、９５、９６、１０３、１０４；
Ｃ．Ｉ．ダイレクトグリーン２５、２７、３１、３２、３４、３７、６３、６５、６６、６７、６８、６９、７２、７７、７９、８２などの染料が挙げられる。さらに、Ｃ．Ｉ．モーダント染料として、Ｃ．Ｉ．モーダントイエロー５、８、１０、１６、２０、２６、３０、３１、３３、４２、４３、４５、５６、６１、６２、６５；
Ｃ．Ｉ．モーダントレッド１、２、３、４、９、１１、１２、１４、１７、１８、１９、２２、２３、２４、２５、２６、３０、３２、３３、３６、３７、３８、３９、４１、４３、４５、４６、４８、５３、５６、６３、７１、７４、８５、８６、８８、９０、９４、９５；
Ｃ．Ｉ．モーダントオレンジ３、４、５、８、１２、１３、１４、２０、２１、２３、２４、２８、２９、３２、３４、３５、３６、３７、４２、４３、４７、４８；
Ｃ．Ｉ．モーダントブルー１、２、３、７、８、９、１２、１３、１５、１６、１９、２０、２１、２２、２３、２４、２６、３０、３１、３２、３９、４０、４１、４３、４４、４８、４９、５３、６１、７４、７７、８３、８４；
Ｃ．Ｉ．モーダントバイオレット１、２、４、５、７、１４、２２、２４、３０、３１、３２、３７、４０、４１、４４、４５、４７、４８、５３、５８；
Ｃ．Ｉ．モーダントグリーン１、３、４、５、１０、１５、１９、２６、２９、３３、３４、３５、４１、４３、５３などの染料が挙げられる。
【００１７】
また、着色剤（Ａ）に含まれる染料としては、アゾ染料、金属錯塩アゾ染料、アントラキノン染料、トリフェニルメタン染料、キサンテン染料、シアニン染料、ナフトキノン染料、キノンイミン染料、メチン染料、スクワリリウム染料及びフタロシアニン染料などが挙げられる。
【００１８】
中でも、着色剤（Ａ）が含有する染料としては、キサンテン染料が好ましく、下記式（１）で表される化合物を含有する染料がより好ましい。
【００１９】
【化１】
2011118365.tif 000004
【００２０】
式（１）で表される化合物におけるＲ１〜Ｒ４は、それぞれ独立に、水素原子、−Ｒ６又は炭素数６〜１０の芳香族炭化水素基を表す。
【００２１】
上記Ｒ６は、炭素数１〜１０の１価の飽和炭化水素基を表す。また、該飽和炭化水素基に含まれる水素原子は、ハロゲン原子で置換されていてもよく、−ＣＨ２−は、−Ｏ−、−ＣＯ−又は−ＮＲ７−（Ｒ７は、炭素数１〜１０の飽和炭化水素基を表し、該炭素数１〜１０の飽和炭化水素基に含まれる水素原子は、ハロゲン原子で置換されていてもよく、−ＣＨ２−は、−Ｏ−又は−ＣＯ−で置き換っていてもよい。）で置換されていてもよい。
【００２２】
−Ｒ６としては、例えば、メチル基、エチル基、プロピル基、イソプロピル基、ブチル基、イソブチル基、ペンチル基、イソペンチル基、ネオペンチル基、シクロペンチル基、ヘキシル基、シクロヘキシル基、ヘプチル基、シクロヘプチル基、オクチル基、２−エチルヘキシル基、シクロオクチル基、ノニル基、デカニル基、トリシクロデカニル基、メトキシプロピル基、エトキシプロピル基、ヘキシロキシプロピル基、２−エチルヘキシロキシプロピル基、メトキシヘキシル基、エトキシプロピル基などが挙げられる。
【００２３】
Ｒ１〜Ｒ４及びＱにおける炭素数６〜１０の１価の芳香族炭化水素基としては、例えば、フェニル基、ナフチル基などが挙げられる。
【００２４】
また、Ｒ１〜Ｒ４における炭素数６〜１０の１価の芳香族炭化水素基に含まれる水素原子は、ハロゲン原子、−Ｒ６、−ＯＨ、−ＯＲ６、−ＳＯ３−、−ＳＯ３Ｈ、−ＳＯ３Ｍ、−ＣＯ２Ｈ、−ＣＯ２Ｒ６、−ＳＯ３Ｒ６、−ＳＯ２ＮＨ２、−ＳＯ２ＮＨＲ８又は−ＳＯ２ＮＲ８Ｒ９で置換されていてもよい。
【００２５】
上記Ｒ６は、前記と同じ意味を表す。
上記Ｒ８及びＲ９は、それぞれ独立に、炭素数１〜１０の直鎖又は分岐の１価の飽和脂肪族炭化水素基、炭素数３〜３０の１価の脂環式炭化水素基又は−Ｑ（Ｑは、炭素数６〜１０の１価の芳香族炭化水素基又は炭素数３〜１０の１価の複素環基を表し、これらに含まれる水素原子は、−ＯＨ、−Ｒ６、−ＯＲ６、−ＮＯ２、−ＣＨ＝ＣＨ２、−ＣＨ＝ＣＨＲ６又はハロゲン原子で置換されていてもよい。）を表す。
Ｒ８及びＲ９における、炭素数１〜１０の直鎖又は分岐の１価の飽和脂肪族炭化水素基及び炭素数３〜３０の１価の脂環式炭化水素基に含まれる水素原子は、−ＯＨ、ハロゲン原子、−Ｑ、−ＣＨ＝ＣＨ２又は−ＣＨ＝ＣＨＲ６で置換されていてもよく、−ＣＨ２−は、−Ｏ−、−Ｓ−、−ＣＯ−、−ＮＨ−又は−ＮＲ６−で置換されていてもよい。
Ｒ８及びＲ９は、互いに結合して３〜１０員環の窒素原子を含んだ複素環を形成していてもよい。この場合、該複素環に含まれる水素原子は、−Ｒ６、−ＯＨ又は−Ｑで置換されていてもよい
また、上記Ｍは、ナトリウム原子又はカリウム原子を表す。
【００２６】
Ｒ１〜Ｒ４における１価の炭素数６〜１０の芳香族炭化水素基に含まれる水素原子と置換してもよいハロゲン原子としては、フッ素原子、塩素原子及び臭素原子などが挙げられる。
【００２７】
−ＯＲ６としては、例えば、メトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペンチルオキシ基、ｎ−ヘキシルオキシ基、ヘプチルオキシ基、オクチルオキシ基、２−エチルヘキシルオキシ基、ノニルオキシ基、デシルオキシ基などが挙げられる。
【００２８】
−ＣＯ２Ｒ６としては、例えば、メトキシカルボニル基、エトキシカルボニル基、プロポキシカルボニル基、イソプロポキシカルボニル基、ブトキシカルボニル基、イソブトキシカルボニル基、ペンチルオキシカルボニル基、イソペンチルオキシカルボニル基、ネオペンチルオキシカルボニル基、シクロペンチルオキシカルボニル基、ヘキシルオキシカルボニル基、シクロヘキシルオキシカルボニル基、ヘプチルオキシカルボニル基、シクロヘプチルオキシカルボニル基、オクチルオキシカルボニル基、２−エチルヘキシルオキシカルボニル基、シクロオクチルオキシカルボニル基、ノニルオキシカルボニル基、デシルオキシカルボニル基、トリシクロデカニルオキシカルボニル基、メトキシプロピルオキシカルボニル基、エトキシプロピルオキシカルボニル基、ヘキシロキシプロピルオキシカルボニル基、２−エチルヘキシロキシプロピルオキシカルボニル基、メトキシヘキシルオキシカルボニル基などが挙げられる。
【００２９】
−ＳＯ３Ｒ６としては、例えば、メトキシスルホニル基、エトキシスルホニル基、ヘキシルオキシスルホニル基、デシルオキシスルホニル基などが挙げられる。
【００３０】
−ＳＯ２ＮＲ８Ｒ９において、Ｒ８及びＲ９が互いに結合して形成される３〜１０員環の窒素原子を含んだ複素環としては、
2011118365.tif 000005
等が挙げられる。なお、上記の複素環は、上図に記載される結合手で、硫黄原子と結合する。
【００３１】
Ｑにおける炭素数３〜１０の１価の複素環基としては、
2011118365.tif 000006
等が挙げられる。なお、Ｑにおける複素環基の結合手は、任意の位置とすることができる。
【００３２】
−ＳＯ２ＮＨＲ８としては、Ｎ−メチルスルファモイル基、Ｎ−エチルスルファモイル基、Ｎ−プロピルスルファモイル基、Ｎ−イソプロピルスルファモイル基、Ｎ−ブチルスルファモイル基、Ｎ−イソブチルスルファモイル基、Ｎ−ペンチルスルファモイル基、Ｎ−イソペンチルスルファモイル基、Ｎ−ネオペンチルスルファモイル基、Ｎ−シクロペンチルスルファモイル基、Ｎ−ヘキシルンスルファモイル基、Ｎ−シクロヘキシルスルファモイル基、Ｎ−ヘプチルスルファモイル基、Ｎ−シクロヘプチルスルファモイル基、Ｎ−オクチルスルファモイル基、Ｎ−（２−エチルヘキシル）スルファモイル基、Ｎ−（１，５−ジメチルヘキシル）スルファモイル基、Ｎ−シクロオクチルスルファモイル基、Ｎ−ノニルスルファモイル基、Ｎ−デカニルスルファモイル基、Ｎ−トリシクロデカニルスルファモイル基、Ｎ−メトキシプロピルスルファモイル基、Ｎ−エトキシプロピルスルファモイル基、Ｎ−プロポキシプロピルスルファモイル基、Ｎ−イソプロポキシプロピルスルファモイル基、Ｎ−ヘキシロキシプロピルスルファモイル基、Ｎ−（２−エチルヘキシロキシプロピル）スルファモイル基、Ｎ−（メトキシヘキシル）スルファモイル基、Ｎ−（３−フェニル−１−メチルプロピル）スルファモイル基などが挙げられる。
【００３３】
さらに、−ＳＯ２ＮＨＲ８としては、下記式で表される基が挙げられる。
【００３４】
【化２】
2011118365.tif 000007
【００３５】
【化３】
2011118365.tif 000008
【００３６】
【化４】
2011118365.tif 000009
【００３７】
【化５】
2011118365.tif 000010
【００３８】
上記式中、Ｘ１は、ハロゲン原子を表す。Ｘ１におけるハロゲン原子としては、フッ素原子、塩素原子及び臭素原子が挙げられる。
【００３９】
【化６】
2011118365.tif 000011
【００４０】
【化７】
2011118365.tif 000012
【００４１】
【化８】
2011118365.tif 000013
【００４２】
【化９】
2011118365.tif 000014
【００４３】
上記式中、Ｘ３は、炭素数１〜３のアルキル基又は炭素数１〜３のアルコキシ基を表し、該アルキル基及びアルコキシ基の水素原子は、ハロゲン原子で置換されていてもよい。
ハロゲン原子で置換されていてもよい炭素数１〜３のアルキル基としては、メチル基、エチル基、プロピル基、イソプロピル基、トリフルオロメチル基等が挙げられる。
ハロゲン原子で置換されていてもよい炭素数１〜３のアルコキシ基としては、メトキシ基、エトキシ基、プロポキシ基等が挙げられる。
【００４４】
【化１０】
2011118365.tif 000015
【００４５】
【化１１】
2011118365.tif 000016
【００４６】
【化１２】
2011118365.tif 000017
【００４７】
【化１３】
2011118365.tif 000018
【００４８】
【化１４】
2011118365.tif 000019
【００４９】
上記式中、Ｘ３は、上記と同じ意味を表す。
上記式中、Ｘ２は、炭素数１〜３のアルキル基、炭素数１〜３のアルコキシ基、ハロゲン原子又はニトロ基を表し、該アルキル基及び該アルコキシ基に含まれる水素原子は、ハロゲン原子で置換されていてもよい。
Ｘ２におけるハロゲン原子としては、フッ素原子、塩素原子及び臭素原子が挙げられる。
ハロゲン原子で置換されていてもよい炭素数１〜３のアルキル基としては、メチル基、エチル基、プロピル基、イソプロピル基、トリフルオロメチル基などが挙げられる。
ハロゲン原子で置換されていてもよい炭素数１〜３のアルコキシ基としては、メトキシ基、エトキシ基、プロポキシ基などが挙げられる。
【００５０】
【化１５】
2011118365.tif 000020
【００５１】
中でも、−ＳＯ２ＮＨＲ８としては、Ｒ８が、炭素数６〜８の分枝状飽和脂肪族炭化水素基、炭素数５〜７の脂環式炭化水素基、アリル基、フェニル基、炭素数８〜１０のアラルキル基、炭素数２〜８のヒドロキシ基含有飽和脂肪族炭化水素基およびアリール基又は炭素数２〜８のアルコキシ基含有飽和脂肪族炭化水素基またはアリール基であるものが好ましく、特に、２−エチルヘキシル基であるものが好ましい。
【００５２】
−ＳＯ２ＮＲ８Ｒ９としては、例えば、下記式で表される基が挙げられる。
【００５３】
【化１６】
2011118365.tif 000021
【００５４】
【化１７】
2011118365.tif 000022
【００５５】
【化１８】
2011118365.tif 000023
【００５６】
【化１９】
2011118365.tif 000024
【００５７】
上記式中、Ｘ２は、上記と同じ意味を表す。
【００５８】
【化２０】
2011118365.tif 000025
【００５９】
−ＳＯ２ＮＲ８Ｒ９に含まれるＲ８及びＲ９としては、炭素数６〜８の分枝状飽和脂肪族炭化水素基、炭素数５〜７の脂環式炭化水素基、アリル基、フェニル基、炭素数８〜１０のアラルキル基、炭素数２〜８のヒドロキシ基含有飽和脂肪族炭化水素基およびアリール基又は炭素数２〜８のアルコキシ基含有飽和脂肪族炭化水素基またはアリール基が好ましく、２−エチルヘキシル基であることが特に好ましい。
【００６０】
式（１）中のＲ１〜Ｒ４における、炭素数６〜１０の芳香族炭化水素基の置換基としては、エチル基、プロピル基、フェニル基、ジメチルフェニル基、−ＳＯ３Ｒ６又は−ＳＯ２ＮＨＲ８が好ましい。
【００６１】
置換基を有する炭素数６〜１０の芳香族炭化水素基としては、メチルフェニル基、ジメチルフェニル基、トリメチルフェニル基、エチルフェニル基、ヘキシルフェニル基、デカニルフェニル基、フルオロフェニル基、クロロフェニル基、ブロモフェニル基、ヒドロキシフェニル基、メトキシフェニル基、ジメトキシフェニル基、エトキシフェニル基、ヘキシロキシフェニル基、デカニロキシフェニル基、トリフルオロメチルフェニル基などが挙げられる。
【００６２】
式（１）中のＲ１〜Ｒ４においては、Ｒ１及びＲ２の中の少なくとも１つ、又は、Ｒ３及びＲ４の中の少なくとも１つが、炭素数１〜４の１価の飽和炭化水素基又は置換されていてもよい炭素数６〜１０の１価の芳香族炭化水素基であることが好ましい。
また、Ｒ１及びＲ２の中の少なくとも１つ、かつ、Ｒ３及びＲ４の中の少なくとも１つが、炭素数１〜４の１価の飽和炭化水素基又は置換されていてもよい炭素数６〜１０の芳香族炭化水素基であることが好ましく、特に、Ｒ１及びＲ２の中の少なくとも１つ、かつ、Ｒ３及びＲ４の中の少なくとも１つが、置換されていてもよい炭素数６〜１０の１価の芳香族炭化水素基であることがより好ましい。
【００６３】
式（１）で表される化合物におけるＲ５は、−ＳＯ３−、−ＳＯ３Ｈ、ＳＯ３Ｍ、−ＣＯ２Ｈ、−ＣＯ２Ｒ６、−ＳＯ３Ｒ６、−ＳＯ２ＮＨＲ８又は−ＳＯ２ＮＲ８Ｒ９を表す。
式（１）中、ｍは０〜５の整数を表し、ｍが２以上の整数である場合、複数のＲ５は、同一であっても異なっていてもよい。
【００６４】
Ｒ５として、好ましくは、カルボキシ基、エチルオキシカルボニル基、スルホ基、Ｎ−（２−エチルヘキシロキシプロピル）スルファモイル基、Ｎ−（１，５−ジメチルヘキシル）スルファモイル基、Ｎ−（３−フェニル−１−メチルプロピル）スルファモイル基、Ｎ−イソプロポキシプロピルスルファモイル基が挙げられる。
【００６５】
式（１）中、Ｘは、ハロゲン原子を表し、ａは、０又は１の整数を表す。
Ｘで示されるハロゲン原子としては、フッ素原子、塩素原子及び臭素原子などが挙げられる。
【００６６】
式（１）で表される化合物としては、下記式（１−１）又は（１−２）で表される化合物であることが好ましい。
【００６７】
【化２１】
2011118365.tif 000026
［式（１−１）中、Ｒ１１〜Ｒ１４は、それぞれ独立に、水素原子、−Ｒ６又は炭素数６〜１０の芳香族炭化水素基を表し、該芳香族炭化水素基に含まれる水素原子は、ハロゲン原子、−Ｒ６、−ＯＨ、−ＯＲ６、−ＳＯ３−、−ＳＯ３Ｈ、−ＳＯ３Ｎａ、−ＣＯ２Ｈ、−ＣＯ２Ｒ６、−ＳＯ３Ｒ６、−ＳＯ２ＮＨ２、−ＳＯ２ＮＨＲ８又は−ＳＯ２ＮＲ８Ｒ９で置換されていてもよい。
Ｒ１５は、水素原子、−ＳＯ３−、−ＳＯ３Ｈ、−ＳＯ２ＮＨ２、−ＳＯ２ＮＨＲ８又は−ＳＯ２ＮＲ８Ｒ９を表す。
Ｒ１６は、−ＳＯ３−、−ＳＯ３Ｈ、−ＳＯ２ＮＨ２、−ＳＯ２ＮＨＲ８又は−ＳＯ２ＮＲ８Ｒ９を表す。
Ｒ６、Ｒ８、Ｒ９、ｍ、Ｘ及びａは、前記と同じ意味を表す。
ただし、式（１−１）で表される化合物の＋電荷数と−電荷数とが同一である。］
【００６８】
【化２２】
2011118365.tif 000027
［式（１−２）中、Ｒ２１〜Ｒ２４は、それぞれ独立に、水素原子、−Ｒ２６又は炭素数６〜１０の芳香族炭化水素基を表し、該芳香族炭化水素基に含まれる水素原子は、ハロゲン原子、−Ｒ２６、−ＯＨ、−ＯＲ２６、−ＳＯ３−、−ＳＯ３Ｎａ、−ＣＯ２Ｈ、−ＣＯ２Ｒ２６、−ＳＯ３Ｈ、−ＳＯ３Ｒ２６又は−ＳＯ２ＮＨＲ２８で置換されていてもよい。
Ｒ２５は、−ＳＯ３−、−ＳＯ３Ｎａ、−ＣＯ２Ｈ、−ＣＯ２Ｒ２６、−ＳＯ３Ｈ又は−ＳＯ２ＮＨＲ２８を表す。
Ｒ２６は、炭素数１〜１０の飽和炭化水素基を表し、該飽和炭化水素基に含まれる水素原子は、−ＯＲ２７又はハロゲン原子で置換されていてもよい。
Ｒ２７は、炭素数１〜１０の飽和炭化水素基を表し、該飽和炭化水素基に含まれる水素原子は、ハロゲン原子で置換されていてもよい。
Ｒ２８は、水素原子、−Ｒ２６、−ＣＯ２Ｒ２６又は炭素数６〜１０の芳香族炭化水素基を表し、該芳香族炭化水素基に含まれる水素原子は、−Ｒ２６又は−ＯＲ２６で置換されていてもよい。
ｍ、Ｘ及びａは、前記と同じ意味を表す。
ただし、式（１−２）で表される化合物の＋電荷数と−電荷数とが同一である。］
【００６９】
さらに、式（１）で表される化合物としては、下記式（１−３）で表される化合物であることが好ましい。
【００７０】
【化２３】
2011118365.tif 000028
［式（１−３）中、Ｒ３１及びＲ３２は、それぞれ独立に、フェニル基を表し、該フェニル基に含まれる水素原子は、ハロゲン原子、−Ｒ２６、−ＯＲ２６、−ＣＯ２Ｒ２６、−ＳＯ３Ｒ２６又は−ＳＯ２ＮＨＲ２８で置換されていてもよい。
Ｒ３３は、−ＳＯ３−又は−ＳＯ２ＮＨＲ２８を表す。
Ｒ３４は、水素原子、−ＳＯ３−又は−ＳＯ２ＮＨＲ２８を表す。
Ｒ２６、Ｒ２８、Ｘ及びａは、前記と同じ意味を表す。
ただし、式（１−３）で表される化合物の＋電荷数と−電荷数とが同一である。］
【００７１】
さらに、式（１）で表される化合物としては、下記式（１−４）で表される化合物であることが、より好ましい。
【００７２】
【化２４】
2011118365.tif 000029
［式（１−４）中、Ｒ４１及びＲ４２は、それぞれ独立に、フェニル基を表し、該フェニル基に含まれる水素原子は、−Ｒ２６又は−ＳＯ２ＮＨＲ２８で置換されていてもよい。
Ｒ４３は、−ＳＯ３−又は−ＳＯ２ＮＨＲ２８を表す。
Ｒ２６、Ｒ２８、Ｘ及びａは、前記と同じ意味を表す。
ただし、式（１−４）で表される化合物の＋電荷数と−電荷数とが同一である。］
【００７３】
式（１）で表される化合物としては、例えば、下記式（１ａ）〜式（１ｆ）で表される化合物が挙げられる。
【００７４】
【化２５】
2011118365.tif 000030
［式（１ａ）中、Ｒ５１及びＲ５２は、それぞれ独立に、水素原子、−ＳＯ３−、−ＳＯ３Ｈ、−ＣＯ２Ｈ又は−ＳＯ２ＮＨＲ５０を表す。Ｒ５０は、２−エチルヘキシルを表す。Ｘ及びａは、上記と同じ意味を表す。
ただし、式（１ａ）で表される化合物の＋電荷数と−電荷数とが同一である。］
【００７５】
【化２６】
2011118365.tif 000031
［式（１ｂ）中、Ｒ５１は、上記と同じ意味を表す。ただし、式（１ｂ）で表される化合物の＋電荷数と−電荷数とが同一である。］
【００７６】
式（１ｂ）で表される化合物は、式（１ｂ−１）で表される化合物の互変異性体である。
【００７７】
【化２７】
2011118365.tif 000032
［式（１ｂ−１）中、Ｒ５１、Ｘ及びａは、上記と同じ意味を表す。ただし、式（１ｂ−１）で表される化合物の＋電荷数と−電荷数とが同一である。]
【００７８】
【化２８】
2011118365.tif 000033
[式（１ｃ）及び式（１ｄ）中、Ｒ５３、Ｒ５４及びＲ５５は、それぞれ独立に、−ＳＯ３−、−ＳＯ３Ｎａ又は−ＳＯ２ＮＨＲ５０を表す。Ｒ５０は、２−エチルヘキシル基を表す。ただし、式（１ｃ）で表される化合物及び式（１ｄ）で表される化合物の＋電荷数と−電荷数とがそれぞれ同一である。]
【００７９】
【化２９】
2011118365.tif 000034
[式（１ｅ）及び式（１ｆ）中、Ｒ５６、Ｒ５７及びＲ５８は、それぞれ独立に、水素原子、−ＳＯ３−、−ＳＯ３Ｈ又は−ＳＯ２ＮＨＲ５０を表す。Ｒ５０は、２−エチルヘキシル基を表す。ただし、式（１ｅ）で表される化合物及び式（１ｆ）で表される化合物の＋電荷数と−電荷数とがそれぞれ同一である。］
【００８０】
式（１ａ）〜式（１ｆ）で表される化合物としては、具体的には、スルホローダミンＢ、スルホローダミンＢの−ＳＯ３−又は−ＳＯ３Ｈをスルホンアミド化した化合物、Ｃ．Ｉ．ソルベントレッド４９、ローダミンＢ、Ｃ．Ｉ．アシッドバイオレット１０２、Ｃ．Ｉ．アシッドバイオレット１０２の−ＳＯ３−又は−ＳＯ３Ｈをスルホンアミド化した化合物、Ｃ．Ｉ．アシッドレッド２８９、Ｃ．Ｉ．アシッドレッド２８９の−ＳＯ３−又は−ＳＯ３Ｈをスルホンアミド化した化合物などが挙げられる。本発明の着色感光性樹脂組成物に用いられる染料としては、中でも、式（１ｅ）又は式（１ｆ）で表される化合物が好ましく、具体的にはＣ．Ｉ．アシッドレッド２８９、Ｃ．Ｉ．アシッドレッド２８９の−ＳＯ３−又は−ＳＯ３Ｈをスルホンアミド化した化合物が好ましい。とりわけ、式（Ａ−Ｉ）で表される化合物が好ましい。
【００８１】
【化３０】
2011118365.tif 000035
【００８２】
式（１）で表される化合物は、例えば、−ＳＯ３Ｈを有する色素または色素中間体を定法によりクロル化して、得られた−ＳＯ２Ｃｌを有する色素または色素中間体をＲ８−ＮＨ２で表されるアミンと反応させることにより製造することができる。また、特開平３−７８７０２号公報３頁の右上欄〜左下欄に記載の方法により製造された色素を、上記同様、クロル化後、アミンと反応させることにより製造することができる。
【００８３】
着色剤（Ａ）としては、目的とするカラーフィルタの色に合わせて染料を選択して、複数の染料を組合わせて配合し用いてもよい。
着色剤（Ａ）が式（１）で表される化合物を含む場合、着色剤（Ａ）における式（１）で表される化合物の含有量は、着色剤（Ａ）に対して３〜８０質量％であることが好ましく、特に好ましくは３〜７０質量％、より好ましくは３〜５０質量％である。
【００８４】
着色剤（Ａ）が、式（１）で表される化合物及び式（１）で表される化合物とは異なる染料を含む場合、式（１）で表される化合物及び式（１）で表される化合物とは異なる染料の混合比率は、質量比で以下の範囲にあることが好ましい。
式（１）で表される化合物  ：１〜９９質量％
式（１）で表される化合物とは異なる染料：１〜９９質量％
式（１）で表される化合物及び式（１）で表される化合物とは異なる染料の配合比率が前記の範囲にあると、目的の分光を得ることができる。
【００８５】
さらに、染料の含有量は、着色感光性樹脂組成物の固形分に対して、０．５〜６０質量％であることが好ましく、より好ましくは０．７〜５０質量％、さらに好ましくは１〜４０質量％である。ここで、固形分とは、着色感光性樹脂組成物から溶剤を除いた成分の合計量をいう。
【００８６】
さらに、着色剤（Ａ）は、上記の染料に加えて顔料を含むことができる。
【００８７】
顔料としては、有機顔料及び無機顔料が挙げられ、カラーインデックス（The Society of Dyers and Colourists出版）でピグメントに分類されている化合物等が挙げられる。
有機顔料としては、具体的には、例えばＣ．Ｉ．ピグメントイエロー１、３、１２、１３、１４、１５、１６、１７、２０、２４、３１、５３、８３、８６、９３、９４、１０９、１１０、１１７、１２５、１２８、１３７、１３８、１３９、１４７、１４８、１５０、１５３、１５４、１６６、１７３、１９４、２１４などの黄色顔料；
Ｃ．Ｉ．ピグメントオレンジ１３、３１、３６、３８、４０、４２、４３、５１、５５、５９、６１、６４、６５、７１、７３などのオレンジ色の顔料；
Ｃ．Ｉ．ピグメントレッド９、９７、１０５、１２２、１２３、１４４、１４９、１６６、１６８、１７６、１７７、１８０、１９２、２０９、２１５、２１６、２２４、２４２、２５４、２５５、２６４、２６５などの赤色顔料；
Ｃ．Ｉ．ピグメントブルー１５、１５：３、１５：４、１５：６、６０などの青色顔料；Ｃ．Ｉ．ピグメントバイオレット１、１９、２３、２９、３２、３６、３８などのバイオレット色顔料；
Ｃ．Ｉ．ピグメントグリーン７、３６、５８などの緑色顔料；
Ｃ．Ｉ．ピグメントブラウン２３、２５などのブラウン色顔料；
Ｃ．Ｉ．ピグメントブラック１、７などの黒色顔料などが挙げられる。
【００８８】
中でも、Ｃ．Ｉ．ピグメントイエロー１３８、１３９、１５０、Ｃ．Ｉ．ピグメントレッド１７７、２０９、２４２、２５４、Ｃ．Ｉ．ピグメントレッドバイオレット２３、Ｃ．Ｉ．ピグメントブルー１５：３、１５：６及びＣ．Ｉ．ピグメントグリーン７、３６、５８が好ましい。これらの顔料は、単独で又は２種以上を混合して用いてもよい。
【００８９】
前記の顔料は、必要に応じて、ロジン処理、酸性基又は塩基性基が導入された顔料誘導体や顔料分散剤などを用いた表面処理、高分子化合物などによる顔料表面へのグラフト処理、硫酸微粒化法などによる微粒化処理、又は不純物を除去するための有機溶剤や水などによる洗浄処理、イオン性不純物のイオン交換法などによる除去処理などが施されていてもよい。また、顔料は、粒径が均一であることが好ましい。顔料分散剤を含有させて分散処理を行うことで、顔料が溶液中で均一に分散した状態の顔料分散液を得ることができる。
【００９０】
前記の顔料分散剤としては、市販の界面活性剤を用いることができ、例えば、シリコーン系、フッ素系、エステル系、カチオン系、アニオン系、ノニオン系、両性、ポリエステル系、ポリアミン系、アクリル系などの界面活性剤などが挙げられ、それぞれ単独で又は２種以上を組合せて用いることができる。前記の界面活性剤としては、ポリオキシエチレンアルキルエーテル類、ポリオキシエチレンアルキルフェニルエーテル類、ポリエチレングリコールジエステル類、ソルビタン脂肪酸エステル類、脂肪酸変性ポリエステル類、３級アミン変性ポリウレタン類、ポリエチレンイミン類などのほか、商品名でＫＰ（信越化学工業（株）製）、ポリフロー（共栄社化学（株）製）、エフトップ（三菱マテリアル電子化成（株））、メガファック（ＤＩＣ（株）製）、フロラード（住友スリーエム（株）製）、アサヒガード（旭硝子（株）製）、サーフロン（ＡＧＣセイミケミカル（株）製）、ソルスパース（ゼネカ（株）製）、ＥＦＫＡ（ＣＩＢＡ社製）、アジスパー（味の素ファインテクノ（株）製）、Ｄｉｓｐｅｒｂｙｋ（ビックケミー社製）などが挙げられる。
【００９１】
顔料分散剤を用いる場合、その使用量は、顔料１質量部あたり、好ましくは１質量部以下であり、より好ましくは０．０５質量部以上０．５質量部以下である。顔料分散剤の使用量が前記の範囲にあると、均一な分散状態の顔料分散液が得られる傾向にあり好ましい。
【００９２】
染料及び顔料は、それぞれ１種又は２種以上を組合わせて用いることができる。また、染料及び顔料は、任意の比率で混合して用いることができる。
【００９３】
着色剤（Ａ）中の染料の含有量は、１〜１００質量％であり、好ましくは３〜９５質量％であり、より好ましくは５〜８０質量％である。
着色剤（Ａ）中の顔料の含有量は、０〜９９質量％であり、好ましくは５〜９７質量％であり、より好ましくは２０〜９５質量％である。
染料及び顔料の含有量が前記の範囲にあると、目的の分光を得ることができ、優れた耐熱性、耐光性も兼ね備えることができる傾向にあり好ましい。
【００９４】
中でも、特に顔料がＣ．Ｉ．ピグメントブルー１５：６である場合、Ｃ．Ｉ．ピグメントブルー１５：６と式（１）で表される化合物との質量比が９７：３〜５０：５０であることが好ましい。
【００９５】
着色剤（Ａ）の含有量は、着色感光性樹脂組成物中の固形分に対して、好ましくは５〜６０質量％であり、より好ましくは８〜５５質量％であり、さらに好ましくは１０〜５０質量％である。着色剤（Ａ）の含有量が前記の範囲にあると、カラーフィルタとしたときの色濃度が十分であり、かつ組成物中に樹脂を必要量含有させることができるので、機械的強度が十分なパターンを形成することができる傾向にあり、好ましい。
【００９６】
本発明の着色感光性樹脂組成物は、樹脂（Ｂ）を含む。
樹脂（Ｂ）は、好ましくはフォトリソグラフ法で用いられる現像液（特にアルカリ現像液）に対して可溶性を有する樹脂であり、より好ましくはカルボキシ基、フェノール性水酸基、スルホ基等の酸性官能基（さらに好ましくはカルボキシ基）を有する樹脂である。
好ましい樹脂（Ｂ）は、不飽和カルボン酸及び不飽和カルボン酸無水物よりなる群から選ばれる少なくとも一種の単量体（ａ）と；エチレン性不飽和結合を有し、単量体（ａ）とは異なる単量体（ｘ）（以下「単量体（ｘ）」と略称する）と；の共重合体である。単量体（ａ）及び単量体（ｘ）は、それぞれ、１種を単独で使用してもよく、２種以上を併用してもよい。
【００９７】
単量体（ａ）としては、例えば、
（メタ）アクリル酸、クロトン酸、桂皮酸、ｏ−ビニル安息香酸、ｍ−ビニル安息香酸、ｐ−ビニル安息香酸、コハク酸モノ〔２−（メタ）アクリロイルオキシエチル〕、フタル酸モノ〔２−（メタ）アクリロイルオキシエチル〕、ω−カルボキシポリカプロラクトンモノ（メタ）アクリレート、５−カルボキシ−５−メチルビシクロ［２．２．１］ヘプト−２−エン、５−カルボキシ−５−エチルビシクロ［２．２．１］ヘプト−２−エン、５−カルボキシ−６−メチルビシクロ［２．２．１］ヘプト−２−エン、５−カルボキシ−６−エチルビシクロ［２．２．１］ヘプト−２−エン等の不飽和モノカルボン酸類；
マレイン酸、フマル酸、シトラコン酸、メサコン酸、イタコン酸、３−ビニルフタル酸、４−ビニルフタル酸、３，４，５，６−テトラヒドロフタル酸、１，２，３，６−テトラヒドロフタル酸、ジメチルテトラヒドロフタル酸、１，４−シクロヘキセンジカルボン酸、メチル−５−ノルボルネン−２，３−ジカルボン酸等の不飽和ジカルボン酸類；
無水マレイン酸、シトラコン酸無水物、イタコン酸無水物、３−ビニルフタル酸無水物、４−ビニルフタル酸無水物、３，４，５，６−テトラヒドロフタル酸無水物、１，２，３，６−テトラヒドロフタル酸無水物、ジメチルテトラヒドロフタル酸無水物、５，６−ジカルボキシビシクロ［２．２．１］ヘプト−２−エン無水物（ハイミック酸無水物）等の不飽和ジカルボン酸類無水物；
などが挙げられる。これらの中でも（メタ）アクリル酸が好ましく、メタクリル酸がより好ましい。
【００９８】
なお本明細書において、「（メタ）アクリル酸」とは、アクリル酸及びメタクリル酸よりなる群から選ばれる少なくとも一種を表す。「（メタ）アクリロイル」及び「（メタ）アクリレート」等の表記も、同様の意味を有する。
【００９９】
単量体（ｘ）は、好ましくはエチレン性不飽和結合及び硬化性の基を有する単量体、より好ましくはエチレン性不飽和結合及び炭素数２〜４の環状エーテルを有する単量体（ｂ）（以下「単量体（ｂ）」と略称する）を含む。樹脂（Ｂ）として、硬化性の基を有する単量体を有する樹脂を使用すれば、得られる着色パターンの信頼性（耐熱性、耐光性、耐溶剤性、機械特性など）が向上する傾向にあり、好ましい。
【０１００】
エチレン性不飽和結合及び炭素数２〜４の環状エーテルを有する単量体（ｂ）は、１種を単独で使用してもよく、２種以上を併用してもよい。単量体（ｂ）としては、エチレン性不飽和結合及びオキシラン環を有する単量体（ｂ１）、エチレン性不飽和結合及びオキセタン環を有する単量体（ｂ２）、並びにエチレン性不飽和結合及びテトラヒドロフラン環を有する単量体（ｂ３）などが挙げられる。これらの中でも、エチレン性不飽和結合及びオキシラン環を有する単量体（ｂ１）並びにエチレン性不飽和結合及びオキセタン環を有する単量体（ｂ２）が好ましく、エチレン性不飽和結合及びオキシラン環を有する単量体（ｂ１）がより好ましい。
【０１０１】
エチレン性不飽和結合及びオキシラン環を有する単量体（ｂ１）としては、エチレン性不飽和結合及びアルケンをエポキシ化した構造（即ち単環のオキシラン環）を有する単量体（ｂ１−１）（以下「単量体（ｂ１−１）」と略称する）、並びに、エチレン性不飽和結合及びシクロアルケンをエポキシ化した構造（即ち脂肪族炭化水素の環とオキシラン環とが縮合した構造）を有する単量体（ｂ１−２）（以下「単量体（ｂ１−２）」と略称する）が挙げられる。中でも、単量体（ｂ１−２）が好ましい。前記シクロアルケンとしては、シクロペンテン、シクロヘキセン及びシクロヘプテン等の単環のシクロアルケン；ノルボルネン、ジシクロペンテン及びトリシクロデセン等の橋かけ環のシクロアルケンが挙げられる。
【０１０２】
前記エチレン性不飽和結合としては、アクリロイルオキシ基、メタクリロイルオキシ基、ビニルオキシ基、アリルオキシ基、スチリル基として有していることが好ましく、アクリロイルオキシ基、メタクリロイルオキシ基として有していることがより好ましい。
【０１０３】
単量体（ｂ１−１）としては、例えば、グリシジル（メタ）アクリレート、β−メチルグリシジル（メタ）アクリレート、β−エチルグリシジル（メタ）アクリレート、グリシジルビニルエーテル、特開平７−２４８６２５号公報に記載の式（ｂ１−３）で表される化合物などが挙げられる。
【０１０４】
【化３１】
2011118365.tif 000036
【０１０５】
式（ｂ１−１ａ）中、Ｒ６０〜Ｒ６２は、それぞれ独立に、水素原子又は炭素数１〜１０のアルキル基を表す。ｍ１は１〜５の整数を表す。
【０１０６】
単量体（ｂ１−１ａ）としては、例えば、ｏ−ビニルベンジルグリシジルエーテル、ｍ−ビニルベンジルグリシジルエーテル、ｐ−ビニルベンジルグリシジルエーテル、α−メチル−ｏ−ビニルベンジルグリシジルエーテル、α−メチル−ｍ−ビニルベンジルグリシジルエーテル、α−メチル−ｐ−ビニルベンジルグリシジルエーテル、２，３−ビス（グリシジルオキシメチル）スチレン、２，４−ビス（グリシジルオキシメチル）スチレン、２，５−ビス（グリシジルオキシメチル）スチレン、２，６−ビス（グリシジルオキシメチル）スチレン、２，３，４−トリス（グリシジルオキシメチル）スチレン、２，３，５−トリス（グリシジルオキシメチル）スチレン、２，３，６−トリス（グリシジルオキシメチル）スチレン、３，４，５−トリス（グリシジルオキシメチル）スチレン、及び２，４，６−トリス（グリシジルオキシメチル）スチレンなどが挙げられる。
【０１０７】
単量体（ｂ１−２）としては、例えば、１，２−エポキシ−４−ビニルシクロヘキサン（例えば、セロキサイド（登録商標）２０００；ダイセル化学工業（株）製）、２，３−エポキシシクロヘキシルメチル（メタ）アクリレート、３，４−エポキシシクロヘキシルメチルメタクリレート（例えば、サイクロマー（登録商標）Ａ４００；ダイセル化学工業（株）製）、３，４−エポキシシクロヘキシルメチルメタクリレート（例えば、サイクロマーＭ１００；ダイセル化学工業（株）製）などが挙げられる。
【０１０８】
また、単量体（ｂ１−２）のうち、エチレン性不飽和結合及び橋かけ環のシクロアルケンをエポキシ化した構造を有する単量体（ｂ１−３）（以下「単量体（ｂ１−３）」と略称する）としては、例えば、エポキシノルボルニル（メタ）アクリレート｛例えば３，４−エポキシノルボルニル（メタ）アクリレート｝、式（ｂ１−３ａ）で表される化合物、及び式（ｂ１−３ｂ）で表される化合物が挙げられる。
【０１０９】
【化３２】
2011118365.tif 000037
【０１１０】
式（ｂ１−３ａ）及び式（ｂ１−３ｂ）中、Ｒｂ１は、水素原子又は炭素数１〜４の１価の飽和脂肪族炭化水素基を表し、該飽和脂肪族炭化水素基に含まれる水素原子はヒドロキシ基で置換されていてもよい。
Ｌ1は、単結合又は２価の炭素数１〜６の飽和脂肪族炭化水素基を表し、該飽和脂肪族炭化水素基の−ＣＨ2−は、−Ｏ−、−Ｓ−又は−ＮＲｂ２−で置き換わっていてもよく、前記Ｒｂ２は、水素原子又は炭素数１〜１０の１価の飽和脂肪族炭化水素基を表す。
【０１１１】
Ｒｂ１のヒドロキシ基で置換されていてもよい飽和脂肪族炭化水素基としては、例えば、メチル基、エチル基、プロピル基、イソプロピル基、ブチル基、ｓｅｃ−ブチル基、ｔｅｒｔ−ブチル基、ヒドロキシメチル基、１−ヒドロキシエチル基、２−ヒドロキシエチル基、１−ヒドロキシプロピル基、２−ヒドロキシプロピル基、３−ヒドロキシプロピル基、１−ヒドロキシ−１−メチルエチル基、２−ヒドロキシ−１−メチルエチル基、１−ヒドロキシブチル基、２−ヒドロキシブチル基、３−ヒドロキシブチル基、４−ヒドロキシブチル基などが挙げられる。Ｒ1は、好ましくは水素原子、メチル基、ヒドロキシメチル基、１−ヒドロキシエチル基、又は２−ヒドロキシエチル基であり、より好ましくは水素原子又はメチル基である。
【０１１２】
Ｌ1の−Ｏ−、−Ｓ−又は−ＮＲｂ２−等で置換されていてもよい２価の飽和脂肪族炭化水素基としては、メチレン基、エチレン基、プロパンジイル基、メチレンオキシ基（−ＣＨ2−Ｏ−）、エチレンオキシ基｛−（ＣＨ2）2−Ｏ−｝、プロパンジイルオキシ基｛−（ＣＨ2）3−Ｏ−等｝、メチレンスルファンジイル基（−ＣＨ2−Ｓ−）、エチレンスルファンジイル基｛−（ＣＨ2）2−Ｓ−｝、プロパンジイルスルファンジイル基｛−（ＣＨ2）3−Ｓ−等｝、メチレンイミノ基（−ＣＨ2−ＮＨ−）、エチレンイミノ基｛−（ＣＨ2）2−ＮＨ−｝、プロパンジイルイミノ基｛−（ＣＨ2）3−ＮＨ−等｝などが挙げられる。Ｌ1は、好ましくは単結合、メチレン基、エチレン基、メチレンオキシ基、エチレンオキシ基、エチレンスルファンジイル基、又はエチレンイミノ基であり、より好ましくは単結合又はエチレンオキシ基である。
【０１１３】
式（ｂ１−３ａ）で表される化合物、及び式（ｂ１−３ｂ）で表される化合物は、それぞれ、１種を単独で使用してもよく、２種以上を併用してもよい。さらに式（ｂ１−３ａ）で表される化合物、及び式（ｂ１−３ｂ）で表される化合物の混合物を使用してもよい。これらの混合物を使用する場合、式（ｂ１−３ａ）で表される化合物：式（ｂ１−３ｂ）で表される化合物のモル比は、好ましくは５：９５〜９５：５、より好ましくは１０：９０〜９０：１０、さらに好ましくは２０：８０〜８０：２０である。
【０１１４】
式（ｂ１−３ａ）で表される化合物のうち、式（ｂ１−１−１）〜式（ｂ１−１−１５）が好ましい。これらの中でも、単量体（ｂ１−１−１）、単量体（ｂ１−１−３）、単量体（ｂ１−１−５）、単量体（ｂ１−１−７）、単量体（ｂ１−１−９）、及び単量体（ｂ１−１−１１）〜単量体（ｂ１−１−１５）がより好ましく、単量体（ｂ１−１−１）、単量体（ｂ１−１−７）、単量体（ｂ１−１−９）、及び単量体（ｂ１−１−１５）がさらに好ましい。
【０１１５】
【化３３】
2011118365.tif 000038
【０１１６】
式（ｂ１−３ｂ）で表される化合物は、式（ｂ１−２−１）〜式（ｂ１−２−１５）が好ましい。これらの中でも、単量体（ｂ１−２−１）、単量体（ｂ１−２−３）、単量体（ｂ１−２−５）、単量体（ｂ１−２−７）、単量体（ｂ１−２−９）、及び単量体（ｂ１−２−１１）〜単量体（ｂ１−２−１５）がより好ましく、単量体（ｂ１−２−１）、単量体（ｂ１−２−７）、単量体（ｂ１−２−９）、及び単量体（ｂ１−２−１５）がさらに好ましい。
【０１１７】
【化３４】
2011118365.tif 000039
【０１１８】
エチレン性不飽和結合及びオキセタン環を有する単量体（ｂ２）としては、例えば、３−（メタ）アクリロキシメチルオキセタン、３−メチル−３−（メタ）アクリロキシメチルオキセタン、３−エチル−３−（メタ）アクリロキシメチルオキセタン、３−メチル−３−［１−（メタ）アクリロキシ］メチルオキセタン、３−エチル−３−［１−（メタ）アクリロキシ］メチルオキセタン、３−メチル−３−［１−（メタ）アクリロキシ］エチルオキセタン、３−エチル−３−［１−（メタ）アクリロキシ］エチルオキセタン、２−フェニル−３−（メタ）アクリロキシメチルオキセタン、２−トリフルオロメチル−３−（メタ）アクリロキシメチルオキセタン、２−ペンタフルオロエチル−３−（メタ）アクリロキシメチルオキセタン、３−メチル−３−（メタ）アクリロキシエチルオキセタン、３−メチル−３−（メタ）アクリロキシエチルオキセタン、２−フェニル−３−（メタ）アクリロキシエチルオキセタン、２−トリフルオロメチル−３−（メタ）アクリロキシエチルオキセタン又は２−ペンタフルオロエチル−３−（メタ）アクリロキシエチルオキセタン、３−（メタ）アクリロキシオキセタンなどが挙げられる。これらの中でも、３−エチル−３−（メタ）アクリロキシメチルオキセタンが好ましい。
【０１１９】
エチレン性不飽和結合及びテトラヒドロフラン環を有する単量体（ｂ３）としては、例えば、テトラヒドロフルフリル（メタ）アクリレート、テトラヒドロフリルメトキシエチル（メタ）アクリレート、テトラヒドロフリルメトキシプロピル（メタ）アクリレートなどが挙げられる。
【０１２０】
単量体（ｘ）は、単量体（ａ）及び単量体（ｂ）とは異なる単量体（ｃ）を含んでいてもよい。単量体（ｃ）としては、例えば、エチレン性不飽和結合を有するカルボン酸エステル類、エチレン性不飽和結合を有するアミド類、側鎖に重合性の不飽和結合（特にエチレン性不飽和結合）を有する芳香族化合物、置換ビニル化合物、Ｎ−置換マレイミド類、ジエン類、多環式不飽和化合物などが挙げられる。単量体（ｃ）は、１種を単独で使用してもよく、２種以上を併用してもよい。
【０１２１】
単量体（ｃ）としては、より具体的には、
メチル（メタ）アクリレート、エチル（メタ）アクリレート、ブチル（メタ）アクリレート、２−ヒドロキシエチル（メタ）アクリレート、ベンジル（メタ）アクリレート、シクロヘキシル（メタ）アクリレート、２−メチルシクロヘキシル（メタ）アクリレート、イソボルニル（メタ）アクリレート、トリシクロ［５．２．１．０2,6］デカン−８−イル（メタ）アクリレート（該分野では「ジシクロペンタニル（メタ）アクリレート」との慣用名で呼ばれることもある）、４−トリシクロ［５．２．１．０2,6］デセン−８−イル（メタ）アクリレート、５−トリシクロ［５．２．１．０2,6］デセン−８−イル（メタ）アクリレート、フェニル（メタ）アクリレート、アミノエチル（メタ）アクリレート、マレイン酸ジエチル、フマル酸ジエチル、イタコン酸ジエチルなどのエチレン性不飽和結合を有するカルボン酸エステル類；
ジメチル（メタ）アクリルアミド、イソプロピル（メタ）アクリルアミドなどのエチレン性不飽和結合を有するアミド類；
スチレン、α−メチルスチレン、ビニルトルエン、ｐ−メトキシスチレンなどの側鎖に重合性の不飽和結合を有する芳香族化合物；
アクリロニトリル、メタクリロニトリル又はα−クロロ（メタ）アクリロニトリルなどのシアン化ビニル化合物；
クロロエチレン、ジクロロエチレン、トリクロロエチレン、フルオロエチレン、ジフルオロエチレン、トリフルオロエチレン、テトラフルオロエチレンなどのハロゲン化ビニル化合物；
Ｎ−メチルマレイミド、Ｎ−エチルマレイミド、Ｎ−ブチルマレイミド、Ｎ−シクロヘキシルマレイミド、Ｎ−ベンジルマレイミド、Ｎ−フェニルマレイミドなどのＮ−置換マレイミド類；
１，３−ブタジエン、イソプレン、２，３−ジメチル−１，３−ブタジエンなどのジエン類；
ビシクロ［２．２．１］ヘプト−２−エン、５−メチルビシクロ［２．２．１］ヘプト−２−エン、５−エチルビシクロ［２．２．１］ヘプト−２−エン、５−ヒドロキシビシクロ［２．２．１］ヘプト−２−エン、５−ヒドロキシメチルビシクロ［２．２．１］ヘプト−２−エン、５−（２’−ヒドロキシエチル）ビシクロ［２．２．１］ヘプト−２−エン、５−メトキシビシクロ［２．２．１］ヘプト−２−エン、５−エトキシビシクロ［２．２．１］ヘプト−２−エン、５，６−ジヒドロキシビシクロ［２．２．１］ヘプト−２−エン、５，６−ジ（ヒドロキシメチル）ビシクロ［２．２．１］ヘプト−２−エン、５，６−ジ（２’−ヒドロキシエチル）ビシクロ［２．２．１］ヘプト−２−エン、５，６−ジメトキシビシクロ［２．２．１］ヘプト−２−エン、５，６−ジエトキシビシクロ［２．２．１］ヘプト−２−エン、５−ヒドロキシ−５−メチルビシクロ［２．２．１］ヘプト−２−エン、５−ヒドロキシ−５−エチルビシクロ［２．２．１］ヘプト−２−エン、５−ヒドロキシメチル−５−メチルビシクロ［２．２．１］ヘプト−２−エン、５−シクロヘキシルオキシカルボニルビシクロ［２．２．１］ヘプト−２−エン、５−フェノキシカルボニルビシクロ［２．２．１］ヘプト−２−エン、５，６−ジ（シクロヘキシルオキシカルボニル）ビシクロ［２．２．１］ヘプト−２−エンなどの多環式不飽和化合物；
などが挙げられる。
【０１２２】
単量体（ｃ）の中でも、ベンジル（メタ）アクリレート、トリシクロ［５．２．１．０2,6］デカン−８−イル（メタ）アクリレート、スチレン、Ｎ−シクロヘキシルマレイミド、Ｎ−ベンジルマレイミド、Ｎ−フェニルマレイミド、ビシクロ［２．２．１］ヘプト−２−エンが好ましい。
【０１２３】
単量体（ｘ）としては、単量体（ｂ）又は単量体（ｃ）の一方だけを使用してもよく、これらの両方を使用してもよい。単量体（ｘ）は、好ましくは単量体（ｂ）を含む。即ち単量体（ｘ）は、好ましくは単量体（ｂ）のみ、又は単量体（ｂ）及び単量体（ｃ）の両方であり、より好ましくは単量体（ｂ）のみである。単量体（ｂ）を含む共重合体を使用すれば、塗膜及びパターンの耐熱性、耐光性、耐溶剤性、機械特性が向上する。
【０１２４】
樹脂（Ｂ）が、単量体（ａ）と単量体（ｂ）との共重合体である場合、共重合体の全構成単位中、単量体（ａ）に由来する構造単位は、好ましくは２〜９８モル％、より好ましくは１５〜６０モル％であり、単量体（ｂ）に由来する構造単位は、好ましくは２〜９８モル％、より好ましくは４０〜８５モル％である。単量体（ａ）と単量体（ｂ）との比率が前記の好ましい範囲内であれば、保存安定性、耐熱性及び機械強度が良好になる傾向があり、前記のより好ましい範囲内であれば、さらに現像性、残膜率及び耐溶剤性が良好になる。
【０１２５】
樹脂（Ｂ）が、単量体（ａ）と単量体（ｃ）との共重合体である場合、共重合体の全構造単位中、単量体（ａ）に由来する構造単位は、好ましくは２〜９８モル％、より好ましくは１５〜６０モル％であり、単量体（ｃ）に由来する構造単位は、好ましくは２〜９８モル％、より好ましくは４０〜８５モル％である。単量体（ａ）と単量体（ｃ）との比率が前記の好ましい範囲内であれば、保存安定性及び耐熱性が良好になる傾向があり、前記のより好ましい範囲内であれば、さらに現像性及び残膜率が良好になる。
【０１２６】
樹脂（Ｂ）が、単量体（ａ）、単量体（ｂ）及び単量体（ｃ）の共重合体である場合、共重合体の全構造単位中、単量体（ａ）に由来する構造単位は、好ましくは２〜９７モル％、より好ましくは２０〜８０モル％であり、単量体（ｂ）に由来する構造単位は、好ましくは２〜９７モル％、より好ましくは１０〜５０モル％であり、単量体（ｃ）に由来する構造単位は、好ましくは１〜９６モル％、より好ましくは１０〜７０モル％である。単量体（ａ）〜単量体（ｃ）の比率が前記の好ましい範囲内であれば、保存安定性、耐熱性及び機械強度が良好になる傾向があり、前記のより好ましい範囲内であれば、さらに現像性、残膜率及び耐溶剤性が良好になる。
【０１２７】
樹脂（Ｂ）は、例えば、文献「高分子合成の実験法」（大津隆行著  発行所（株）化学同人  第１版第１刷  １９７２年３月１日発行）に記載された方法及び該文献で引用されている文献を参考にして、単量体を重合することによって製造できる。より詳しくは、所定量の単量体（ａ）、並びに単量体（ｂ）及び／又は単量体（ｃ）、重合開始剤及び溶剤を反応容器に仕込み、窒素置換した酸素不存在下で、攪拌、加熱、保温することによって共重合体を製造できる。この共重合の仕込方法や反応温度は、製造設備や重合による発熱量等を考慮しながら、適宜調整すればよい。
【０１２８】
得られた共重合体は、反応後の溶液をそのまま使用してもよい。特に、後述する溶剤（Ｇ）を重合溶媒として使用すれば、重合後の共重合体溶液から溶剤を除去せずに、そのまま樹脂組成物に使用することができ、製造工程を簡略化できる。また共重合体溶液を濃縮してもよいし、希釈してもよい。さらに再沈殿などの方法で固体（粉体）として取り出した共重合体を使用してもよい。
【０１２９】
樹脂（Ｂ）は、さらに、式（ｄ１）又は式（ｄ２）で表される構造単位を含んでいてもよい。構造単位を含む樹脂（Ｂ）を使用すれば、パターン密着性、耐溶剤性及び感度を向上させることができる。
【０１３０】
【化３５】
2011118365.tif 000040
【０１３１】
式（ｄ１）及び式（ｄ２）中、Ｒ６４及びＲ６５は、それぞれ独立に、水素原子又は炭素数１〜６のアルキル基（好ましくは水素原子又はメチル基）を表す。
【０１３２】
式（ｄ１）で表される構造単位は、単量体（ａ）、並びに単量体（ｂ）及び／又は単量体（ｃ）を共重合した後、単量体（ａ）に由来するカルボキシ基又はカルボニルオキシカルボニル基（カルボン酸無水物構造）に、例えば特開２００５−１８９５７４号公報に記載の方法と同様にして、式（ｂ１−４）で表される単量体を付加させることによって形成できる。また、式（ｄ２）で表される構造単位は、上記と同様にして式（ｂ１−４）で表される単量体を用いて形成できる。
【０１３３】
【化３６】
2011118365.tif 000041
［式（ｂ１−４）又は式（ｂ１−５）中、Ｒ６５は前記と同じ意味である。］
【０１３４】
樹脂（Ｂ）の酸価は、好ましくは５０〜１５０ｍｇＫＯＨ／ｇ、より好ましくは６０〜１３５ｍｇＫＯＨ／ｇ、さらに好ましくは７０〜１３５ｍｇＫＯＨ／ｇである。この範囲であれば、現像液に対する溶解性が向上して未露光部が溶解しやすくなる。
ここで酸価は、カルボキシ基などの酸性基を有する重合体１ｇを中和するに必要な水酸化カリウムの量（ｍｇ）として測定される値であり、通常、水酸化カリウム水溶液を用いる滴定によって求めることができる。
【０１３５】
樹脂（Ｂ）の重量平均分子量は、好ましくは２，０００〜１００，０００（より好ましくは２，０００〜５０，０００、さらに好ましくは３，０００〜３０，０００）である。
この範囲であれば、組成物の塗布性が良好で、現像時の残膜率を保持しながら、高い現像速度が得られる傾向がある。なお重量平均分子量は、ポリスチレンを標準とするゲル浸透クロマトグラフィーで求められる。
【０１３６】
樹脂（Ｂ）の分子量分布｛即ち重量平均分子量（Ｍｗ）／数平均分子量（Ｍｎ）｝は、好ましくは１．１〜６．０（より好ましくは１．２〜４．０）である。この範囲であれば、現像性に優れる傾向がある。
【０１３７】
樹脂（Ｂ）の含有量は、組成物の固形分に対して、好ましくは１０〜３５質量％（より好ましくは１５〜３０質量％）であり； 樹脂（Ｂ）及び重合性化合物（Ｂ）の合計量に対して、好ましくは３０〜８５質量％（より好ましくは３５〜７５質量％、さらに好ましくは４０〜６５質量％）である。 樹脂（Ｂ）の含有量が、前記範囲内であれば、現像液への溶解性が充分であり、非露光部分（非画素部分）の基板上に現像残渣が発生しにくくなる傾向がある。また現像時に露光部分（画素部分）の膜減りが生じにくく、且つ非露光部分（非画素部分）の抜け性が良好になり、解像度及び残膜率が向上する傾向がある。
【０１３８】
なお本明細書において「組成物の固形分」とは、「溶剤を除く組成物の各成分の合計」をいう。この固形分は、ガスクロマトグラフィーや液体クロマトグラフィーなどの公知の手段によって測定できる。
【０１３９】
本発明の着色感光性樹脂組成物は、光重合性化合物（Ｃ）を含有する。光重合性化合物（Ｃ）とは、光を照射されることによって光重合開始剤（Ｄ）から発生した活性ラジカル、酸などによって重合しうる化合物であって、例えば、重合性の炭素−炭素不飽和結合を重合性基として有する化合物などが挙げられる。中でも、光重合性化合物（Ｃ）としては、（メタ）アクリロイル基を有する化合物が好ましく、３以上の（メタ）アクリロイル基を有する化合物がより好ましい。
【０１４０】
前記の光重合性化合物（Ｃ）としては、３以上の重合性基を有する光重合性化合物であることが好ましい。３以上の重合性基を有する光重合性化合物としては、例えば、ペンタエリスリトールトリ（メタ）アクリレート、トリメチロールプロパントリ（メタ）アクリレート、ペンタエリスリトールテトラ（メタ）アクリレート、ジペンタエリスリトールペンタ（メタ）アクリレート、ジペンタエリスリトールヘキサ（メタ）アクリレートなどが挙げられれ、好ましくはジペンタエリスリトールヘキサアクリレートである。光重合性化合物（Ｃ）は、単独でまたは２種以上を組合わせて用いてもよい。
【０１４１】
光重合性化合物（Ｃ）の含有量は、着色感光性樹脂組成物の固形分に対して、７〜６５質量％であることが好ましく、より好ましくは１３〜６０質量％であり、さらに好ましくは１７〜５５質量％である。光重合性化合物（Ｃ）の含有量が前記の範囲にあると、硬化が十分におこり、現像前後での膜厚比率が向上し、パターンにアンダーカットが入りにくくなって密着性が良好になる傾向にあり好ましい。
【０１４２】
本発明の着色感光性樹脂組成物は、光重合開始剤（Ｄ）を含有する。光重合開始剤（Ｄ）としては、例えば、活性ラジカル発生剤、酸発生剤などが挙げられる。
活性ラジカル発生剤は光を照射されることによって活性ラジカルを発生する。活性ラジカル発生剤としては、例えば、アルキルフェノン化合物、ベンゾイン化合物、ベンゾフェノン化合物、チオキサントン化合物、トリアジン化合物、オキシム化合物などが挙げられる。中でも、感度の点で、オキシム化合物が好ましい。
【０１４３】
アルキルフェノン化合物としては、例えば、ジエトキシアセトフェノン、２−メチル−２−モルホリノ−１−（４−メチルチオフェニル）プロパン−１−オン、２−ヒドロキシ−２−メチル−１−フェニルプロパン−１−オン、ベンジルジメチルケタール、２−ヒドロキシ−２−メチル−１−〔４−（２−ヒドロキシエトキシ）フェニル〕プロパン−１−オン、１−ヒドロキシシクロヘキシルフェニルケトン、２−ヒドロキシ−２−メチル−１−〔４−（１−メチルビニル）フェニル〕プロパン−１−オンのオリゴマーなどが挙げられ、好ましくは２−メチル−２−モルホリノ−１−（４−メチルチオフェニル）プロパン−１−オンなどが挙げられる。
【０１４４】
ベンゾイン化合物としては、例えば、ベンゾイン、ベンゾインメチルエーテル、ベンゾインエチルエーテル、ベンゾインイソプロピルエーテル、ベンゾインイソブチルエーテルなどが挙げられる。
【０１４５】
ベンゾフェノン化合物としては、例えば、ベンゾフェノン、ｏ−ベンゾイル安息香酸メチル、４−フェニルベンゾフェノン、４−ベンゾイル−４’−メチルジフェニルサルファイド、３，３’，４，４’−テトラ（ｔｅｒｔ−ブチルパーオキシカルボニル）ベンゾフェノン、２，４，６−トリメチルベンゾフェノンなどが挙げられる。
【０１４６】
チオキサントン化合物としては、例えば、２−イソプロピルチオキサントン、４−イソプロピルチオキサントン、２，４−ジエチルチオキサントン、２，４−ジクロロチオキサントン、１−クロロ−４−プロポキシチオキサントンなどが挙げられる。
【０１４７】
トリアジン化合物としては、例えば、２，４−ビス（トリクロロメチル）−６−（４−メトキシフェニル）−１，３，５−トリアジン、２，４−ビス（トリクロロメチル）−６−（４−メトキシナフチル）−１，３，５−トリアジン、２，４−ビス（トリクロロメチル）−６−（４−メトキシスチリル）−１，３，５−トリアジン、２，４−ビス（トリクロロメチル）−６−〔２−（５−メチルフラン−２−イル）エテニル〕−１，３，５−トリアジン、２，４−ビス（トリクロロメチル）−６−〔２−（フラン−２−イル）エテニル〕−１，３，５−トリアジン、２，４−ビス（トリクロロメチル）−６−〔２−（４−ジエチルアミノ−２−メチルフェニル）エテニル〕−１，３，５−トリアジン、２，４−ビス（トリクロロメチル）−６−〔２−（３，４−ジメトキシフェニル）エテニル〕−１，３，５−トリアジンなどが挙げられる。
【０１４８】
オキシム化合物としては、例えば、Ｏ−アシルオキシム化合物が挙げられ、その具体例としては、Ｎ−ベンゾイルオキシ−１−（４−フェニルスルファニルフェニル）ブタン−１−オン−２−イミン、Ｎ−ベンゾイルオキシ−１−（４−フェニルスルファニルフェニル）オクタン−１−オン−２−イミン、Ｎ−アセトキシ−１−［９−エチル−６−（２−メチルベンゾイル）−９Ｈ−カルバゾール−３−イル］エタン−１−イミン、Ｎ−アセトキシ−１−［９−エチル−６−｛２−メチル−４−（３，３−ジメチル−２，４−ジオキサシクロペンタニルメチルオキシ）ベンゾイル｝−９Ｈ−カルバゾール−３−イル］エタン−１−イミンなどが挙げられる。イルガキュアＯＸＥ−０１、ＯＸＥ−０２（以上、チバ・ジャパン社製）、Ｎ−１９１９（ＡＤＥＫＡ社製）等の市販品を用いてもよい。
【０１４９】
上記で例示した以外の活性ラジカル発生剤として、例えば、２，４，６−トリメチルベンゾイルジフェニルホスフィンオキサイド、２，２’−ビス（ｏ−クロロフェニル）−４，４’，５，５’−テトラフェニル−１，２’−ビイミダゾール、１０−ブチル−２−クロロアクリドン、２−エチルアントラキノン、ベンジル、９，１０−フェナンスレンキノン、カンファーキノン、フェニルグリオキシル酸メチル、チタノセン化合物などを用いることもできる。
【０１５０】
酸発生剤としては、例えば、４−ヒドロキシフェニルジメチルスルホニウムｐ−トルエンスルホナート、４−ヒドロキシフェニルジメチルスルホニウムヘキサフルオロアンチモネート、４−アセトキシフェニルジメチルスルホニウムｐ−トルエンスルホナート、４−
アセトキシフェニル・メチル・ベンジルスルホニウムヘキサフルオロアンチモネート、トリフェニルスルホニウムｐ−トルエンスルホナート、トリフェニルスルホニウムヘキサフルオロアンチモネート、ジフェニルヨードニウムｐ−トルエンスルホナート、ジフェニルヨードニウムヘキサフルオロアンチモネートなどのオニウム塩類や、ニトロベンジルトシレート類、ベンゾイントシレート類などを挙げることができる。
【０１５１】
また、前記の活性ラジカル発生剤として上記した化合物の中には、活性ラジカルと同時に酸を発生する化合物もあり、例えば、トリアジン化合物は、酸発生剤としても使用される。
【０１５２】
光重合開始剤（Ｄ）の含有量は、樹脂（Ｂ）及び光重合性化合物（Ｃ）の合計量１００質量部に対して、好ましくは０．１〜３０質量部であり、より好ましくは１〜２０質量部である。光重合開始剤の含有量が前記の範囲にあると、高感度化して露光時間が短縮され生産性が向上する傾向にあることから好ましい。
【０１５３】
さらに、本発明の着色感光性樹脂組成物には、光重合開始助剤（Ｅ）が含まれていてもよい。光重合開始助剤（Ｅ）は、通常、光重合開始剤（Ｄ）と組み合わせて用いられ、光重合開始剤によって重合が開始された光重合性化合物の重合を促進するために用いられる化合物、又は増感剤である。
【０１５４】
光重合開始助剤（Ｅ）としては、例えばアミン化合物、アルコキシアントラセン化合物、チオキサントン化合物などが挙げられる。
【０１５５】
アミン化合物としては、例えば、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸２−ジメチルアミノエチル、４−ジメチルアミノ安息香酸２−エチルヘキシル、Ｎ，Ｎ−ジメチルパラトルイジン、４，４’−ビス（ジメチルアミノ）ベンゾフェノン（通称ミヒラーズケトン）、４，４’−ビス（ジエチルアミノ）ベンゾフェノン、４，４’−ビス（エチルメチルアミノ）ベンゾフェノンなどが挙げられ、中でも４，４’−ビス（ジエチルアミノ）ベンゾフェノンが好ましい。
【０１５６】
アルコキシアントラセン化合物としては、例えば、９，１０−ジメトキシアントラセン、２−エチル−９，１０−ジメトキシアントラセン、９，１０−ジエトキシアントラセン、２−エチル−９，１０−ジエトキシアントラセン、９，１０−ジブトキシアントラセン、２−エチル−９，１０−ジブトキシアントラセンなどが挙げられる。
【０１５７】
チオキサントン化合物としては、例えば、２−イソプロピルチオキサントン、４−イソプロピルチオキサントン、２，４−ジエチルチオキサントン、２，４−ジクロロチオキサントン、１−クロロ−４−プロポキシチオキサントンなどが挙げられる。
【０１５８】
光重合開始助剤（Ｅ）は、単独で又は２種以上を組合わせて用いてもよい。また、光重合開始助剤（Ｅ）としては、例えば、商品名「ＥＡＢ−Ｆ」（保土谷化学工業（株）製）などの市販品を用いることもできる。
【０１５９】
本発明の着色感光性樹脂組成物における光重合開始剤（Ｄ）及び光重合開始助剤（Ｅ）の組合せとしては、例えば、ジエトキシアセトフェノン／４，４’−ビス（ジエチルアミノ）ベンゾフェノン、２−メチル−２−モルホリノ−１−（４−メチルチオフェニル）プロパン−１−オン／４，４’−ビス（ジエチルアミノ）ベンゾフェノン、２−ヒドロキシ−２−メチル−１−フェニルプロパン−１−オン／４，４’−ビス（ジエチルアミノ）ベンゾフェノン、ベンジルジメチルケタール／４，４’−ビス（ジエチルアミノ）ベンゾフェノン、２−ヒドロキシ−２−メチル−１−〔４−（２−ヒドロキシエトキシ）フェニル〕プロパン−１−オン／４，４’−ビス（ジエチルアミノ）ベンゾフェノン、１−ヒドロキシシクロヘキシルフェニルケトン／４，４’−ビス（ジエチルアミノ）ベンゾフェノン、２−ヒドロキシ−２−メチル−１−〔４−（１−メチルビニル）フェニル〕プロパン−１−オンのオリゴマー／４，４’−ビス（ジエチルアミノ）ベンゾフェノン、２−ベンジル−２−ジメチルアミノ−１−（４−モルホリノフェニル）ブタン−１−オン／４，４’−ビス（ジエチルアミノ）ベンゾフェノンなどが挙げられ、好ましくは２−メチル−２−モルホリノ−１−（４−メチルチオフェニル）プロパン−１−オン／４，４’−ビス（ジエチルアミノ）ベンゾフェノンが挙げられる。
【０１６０】
これらの光重合開始助剤（Ｅ）を用いる場合、その使用量は、光重合開始剤（Ｄ）１モルあたり、好ましくは０．０１〜１０モル、より好ましくは０．０１〜５モルである。
【０１６１】
本発明の着色感光性樹脂組成物は、典型金属化合物（Ｆ）を含有する。典型金属化合物とは、典型元素のうち単体が金属性を示す元素の原子（以下「典型金属原子」という場合がある）を含む化合物のことをいう。典型金属化合物（Ｆ）は、炭素原子を含み、該典型金属化合物の可視光領域におけるモル吸光係数の最大値は、染料の可視光領域におけるモル吸光係数の最大値よりも小さい。該典型金属化合物を含有することで、塗膜のコントラスト、耐熱性、耐光性を向上させることが可能となる。
典型金属化合物（Ｆ）としては、典型金属錯体、典型金属塩等が挙げられ、有機溶剤に溶解するものが好ましい。
【０１６２】
可視光領域（波長３８０nm〜７８０nm）におけるモル吸光係数εの最大値は、典型金属化合物（Ｆ）０．１ｇを乳酸エチルで０．２５０Ｌに希釈して溶液を調整し、該溶液を紫外可視分光光度計で可視光領域の吸収スペクトルを測定し、Ｌａｍｂｅｒｔ−Ｂｅｅｒの法則を用いて算出することで求められる。
典型金属化合物（Ｆ）の可視光領域におけるモル吸光係数εの最大値は、本発明の着色感光性樹脂組成物に含まれる染料の可視光領域におけるモル吸光係数εの最大値より小さく、好ましくは０以上１０００以下であり、より好ましくは０以上５００以下、さらに好ましくは０以上１００以下、さらにより好ましくは２０以上８０以下であり、特に好ましくは３０以上６０以下である。
可視光領域におけるモル吸光係数εの最大値が１０００以下であると、塗膜の明度が高くなる傾向にあり好ましい。
【０１６３】
典型金属化合物（Ｆ）に含まれる典型金属原子としては、例えば、周期表の１Ａ族（アルカリ金属）、２Ａ族（アルカリ土類金属）、２Ｂ族（亜鉛族）、３Ｂ族（ホウ素族）、４Ｂ族（炭素族）、５Ｂ族（窒素族）に含まれる金属元素の原子が挙げられる。
具体的に、例えば、ベリリウム（Ｂｅ）、マグネシウム（Ｍｇ）、アルミニウム（Ａｌ）、カルシウム（Ｃａ）、亜鉛（Ｚｎ）、ガリウム（Ｇａ）、ルビジウム（Ｒｂ）、ストロンチウム（Ｓｒ）、カドミウム（Ｃｄ）、インジウム（Ｉｎ）、スズ（Ｓｎ）、セシウム（Ｃｓ）、バリウム（Ｂａ）、水銀（Ｈｇ）、タリウム（Ｔｌ）、鉛（Ｐｂ）、ビスマス（Ｂｉ）、フランシウム（Ｆｒ）、ラジウム（Ｒａ）等の原子が挙げられる。
中でもマグネシウム（Ｍｇ）、アルミニウム（Ａｌ）、カルシウム（Ｃａ）、亜鉛（Ｚｎ）、ガリウム（Ｇａ）、ルビジウム（Ｒｂ）、ストロンチウム（Ｓｒ）、インジウム（Ｉｎ）、セシウム（Ｃｓ）、バリウム（Ｂａ）が好ましく、アルミニウム（Ａｌ）、亜鉛（Ｚｎ）、インジウム（Ｉｎ）、バリウム（Ｂａ）の原子がより好ましく、アルミニウム（Ａｌ）、亜鉛（Ｚｎ）、インジウム（Ｉｎ）の原子がさらに好ましい。
上記の典型金属化合物（Ｆ）を着色感光性樹脂組成物に用いることで、該着色感光性樹脂組成物から得られる塗膜のコントラスト、耐熱性及び耐光性が高くなる傾向があり、好ましい。
【０１６４】
さらに、典型金属化合物（Ｆ）としては、典型金属原子と、−Ｃ（＝Ｏ）−及び−Ｃ（＝Ｓ）−からなる群から選ばれる少なくとも一種の基とを含む化合物が好ましく、式（Ｆ１）で表される化合物、式（Ｆ２）で表される化合物及びこれらの水和物からなる群から選ばれる少なくとも一種がより好ましい。
典型金属化合物（Ｆ）が上記の化合物である場合、該着色感光性樹脂組成物から得られる塗膜のコントラスト、耐熱性及び耐光性が高くなる傾向があるのに加え、有機溶剤への溶解性が向上する傾向があり、好ましい。
【０１６５】
2011118365.tif 000042
［式（Ｆ１）及び式（Ｆ２）中、Ｗ１及びＷ２は、互いに独立に、炭素数１〜６の１価の脂肪族炭化水素基又は炭素数６〜１０の１価の芳香族炭化水素基を表し、該脂肪族炭化水素基及び該芳香族炭化水素基に含まれる水素原子は、ヒドロキシ基で置換されていてもよい。
Ｗ３及びＷ４は、互いに独立に、炭素数１〜６の１価の脂肪族炭化水素基を表し、該脂肪族炭化水素基に含まれる水素原子は、ハロゲン原子で置換されていてもよい。
Ｍ１及びＭ２は、典型金属原子を表す。
ｘ及びｙは、１〜３の整数を表し、ｘが２以上の整数である場合、複数のＷ１及びＷ２は互いに同一であっても異なっていてもよく、ｙが２以上の整数である場合、複数のＷ３及びＷ４は互いに同一であっても異なっていてもよい。］
【０１６６】
Ｗ１及びＷ２は、水素原子がヒドロキシ基で置換されていてもよい炭素数１〜６の１価の脂肪族炭化水素基、又は水素原子がヒドロキシ基で置換されていてもよい炭素数６〜１０の１価の芳香族炭化水素基である。
水素原子がヒドロキシ基で置換されていてもよい炭素数１〜６の１価の脂肪族炭化水素基としては、例えば、メチル基、エチル基、プロピル基、イソプロピル基、ブチル基、ｓｅｃ−ブチル基、ｔｅｒｔ−ブチル基、ペンチル基、ヘキシル基、ヒドロキシメチル基、１−ヒドロキシエチル基、２−ヒドロキシエチル基、１−ヒドロキシプロピル基、２−ヒドロキシプロピル基、３−ヒドロキシプロピル基、１−ヒドロキシ−１−メチルエチル基、２−ヒドロキシ−１−メチルエチル基、１−ヒドロキシブチル基、２−ヒドロキシブチル基、３−ヒドロキシブチル基、４−ヒドロキシブチル基等が挙げられ、好ましくはエチル基、ブチル基、２−ヒドロキシエチル基である。
【０１６７】
水素原子がヒドロキシ基で置換されていてもよい炭素数６〜１０の１価の芳香族炭化水素基としては、例えば、フェニル基、トルイル基、キシリル基、ベンジル基、プロピルフェニル基、ブチルフェニル基、ヒドロキシフェニル基、ヒドロキシメチルフェニル基等が挙げられ、好ましくはフェニル基、ベンジル基である。
【０１６８】
Ｗ３及びＷ４は、水素原子がハロゲン原子で置換されていてもよい炭素数１〜６の１価の脂肪族炭化水素基である。
前記ハロゲン原子としては、例えば、フッ素原子、塩素原子、臭素原子、ヨウ素原子等が挙げられ、好ましくはフッ素原子である。
【０１６９】
水素原子がハロゲン原子で置換されていてもよい炭素数１〜６の１価の脂肪族炭化水素基としては、例えば、メチル基、エチル基、プロピル基、イソプロピル基、ブチル基、ｓｅｃ−ブチル基、ｔｅｒｔ−ブチル基、ペンチル基、ヘキシル基、フルオロメチル基、ジフルオロメチル基、トリフルオロメチル基、トリフルオロエチル基、クロロメチル基、クロロエチル基、ジクロロエチル基、クロロプロピル基、クロロブチル基、ブロモブチル基、ヨードブチル基等が挙げられ、好ましくはメチル基、ｔｅｒｔ−ブチル基、トリフルオロメチル基である。
【０１７０】
好ましい典型金属化合物（Ｆ）としては、具体的に例えば、トリス（２，４−ペンタンジオナト）アルミニウム（ＩＩＩ）、トリス（トリフルオロ−２，４−ペンタンジオナト）アルミニウム（ＩＩＩ）、トリス（２−ヒドロキシプロパン酸）アルミニウム、ビス（２−エチルヘキサノアト）ヒドロキシアルミニウム等のアルミニウム化合物：
ビス（２−スルファニルピリジン−Ｎ−オキシド）亜鉛、ビス［Ｎ，Ｎ−ビス（２−ヒドロキシエチル）ジチオカルバミン酸］亜鉛、ビス（Ｎ，Ｎ−ジメチルジチオカルバミン酸）亜鉛、ビス（Ｎ，Ｎ−ジエチルジチオカルバミン酸）亜鉛、ビス（Ｎ，Ｎ−ジブチルジチオカルバミン酸）亜鉛、ビス（Ｎ−エチル−Ｎ−フェニルジチオカルバミン酸］亜鉛、ビス（Ｎ，Ｎ−ジベンジルジチオカルバミン酸）亜鉛、ビス（チオシアン酸）亜鉛、ビス（２−ヒドロキシプロパン酸）亜鉛等の亜鉛化合物：
トリス（２，４−ペンタンジオナト）インジウム（ＩＩＩ）、トリス（２，２，６，６−テトラメチル−３，５−ヘプタンジオナト）インジウム（ＩＩＩ）、トリス（トリフルオロ−２，４−ペンタンジオナト）インジウム（ＩＩＩ）等のインジウム化合物：
ビス（２，４−ペンタンジオナト）バリウム、ビス（ヘキサフルオロ−２，４−ペンタンジオナト）バリウム、ビス（２，２，６，６−テトラメチル−３，５−ヘプタンジオナト）バリウム、ビス（２−ヒドロキシプロパン酸）バリウム、ビス（チオシアン酸）バリウム、ビス（ステアリン酸）バリウム、洒石酸バリウム、しゅう酸バリウム等のバリウム化合物：
及び、上記の化合物の水和物等が挙げられ、好ましくは、ビス（Ｎ，Ｎ−ジブチルジチオカルバミン酸）亜鉛、ビス［Ｎ，Ｎ−ビス（２−ヒドロキシエチル）ジチオカルバミン酸］亜鉛、トリス（２，４−ペンタンジオナト）インジウム（ＩＩＩ）、トリス（２，４−ペンタンジオナト）アルミニウム（ＩＩＩ）又はこれらの水和物が挙げられる。
上記の典型金属化合物を用いると、有機溶剤への溶解性及び塗膜のコントラストが高い傾向にあり、好ましい。
【０１７１】
典型金属化合物（Ｆ）の含有量は、樹脂（Ｂ）及び光重合性化合物（Ｃ）の合計量１００質量部に対して、０．１質量部以上２０質量部以下が好ましく、０．５質量部以上１５質量部以下がより好ましく、１質量部以上１０質量部以下がさらに好ましい。典型金属化合物の含有量が前記の範囲にあると、良好な現像性を保ちながら塗膜のコントラストが高い傾向にあり、好ましい。
【０１７２】
本発明の着色感光性樹脂組成物は溶剤（Ｇ）を含有する。溶剤（Ｇ）としては、例えば、エーテル類、芳香族炭化水素類、上記以外のケトン類、アルコール類、エステル類、アミド類、Ｎ−メチルピロリドン、ジメチルスルホキシドなどが挙げられる。
【０１７３】
エーテル類としては、例えば、テトラヒドロフラン、テトラヒドロピラン、１，４−ジオキサン、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールメチルエチルエーテル、ジエチレングリコールジプロピルエーテル、ジエチレングリコールジブチルエーテル、プロピレングリコールモノメチルエーテルアセテート、プロピレングリコールモノエチルエーテルアセテート、プロピレングリコールモノプロピルエーテルアセテート、プロピレングリコールモノメチルエーテル、メチルセロソルブアセテート、エチルセロソルブアセテート、エチルカルビトールアセテート、ブチルカルビトールアセテート、アニソール、フェネトール、メチルアニソールなどが挙げられる。
【０１７４】
芳香族炭化水素類としては、例えば、ベンゼン、トルエン、キシレン、メシチレンなどが挙げられる。
ケトン類としては、例えば、アセトン、２−ブタノン、２−ヘプタノン、３−ヘプタノン、４−ヘプタノン、４−メチル−２−ペンタノン、４−ヒドロキシ−４−メチル−２−ペンタノン、シクロペンタノン、シクロヘキサノンなどが挙げられる。
アルコール類としては、例えば、メタノール、エタノール、プロパノール、ブタノール、ヘキサノール、シクロヘキサノール、エチレングリコール、グリセリンなどが挙げられる。
【０１７５】
エステル類としては、例えば、酢酸エチル、酢酸−ｎ−ブチル、酢酸イソブチル、ギ酸アミル、酢酸イソアミル、酢酸イソブチル、プロピオン酸ブチル、酪酸イソプロピル、酪酸エチル、酪酸ブチル、アルキルエステル類、乳酸メチル、乳酸エチル、メトキシ酢酸メチル、メトキシ酢酸エチル、メトキシ酢酸ブチル、エトキシ酢酸メチル、エトキシ酢酸エチル、３−メトキシプロピオン酸メチル、３−メトキシプロピオン酸エチル、３−エトキシプロピオン酸メチル、３−エトキシプロピオン酸エチル、２−オキシプロピオン酸メチル、２−メトキシプロピオン酸メチル、２−メトキシプロピオン酸エチル、２−メトキシプロピオン酸プロピル、２−エトキシプロピオン酸メチル、２−エトキシプロピオン酸エチル、２−メトキシ−２−メチルプロピオン酸メチル、２−エトキシ−２−メチルプロピオン酸エチル、ピルビン酸メチル、ピルビン酸エチル、ピルビン酸プロピル、アセト酢酸メチル、アセト酢酸エチル、２−オキソブタン酸メチル、２−オキソブタン酸エチル、３−メトキシブチルアセテート、３−メチル−３−メトキシブチルアセテート、γ−ブチロラクトンなどが挙げられる。
【０１７６】
アミド類としては、例えば、Ｎ，Ｎ−ジメチルホルムアミド、Ｎ，Ｎ−ジメチルアセトアミド、Ｎ−メチルピロリドンなどが挙げられる。
【０１７７】
これらの中でも、プロピレングリコールモノメチルエーテルアセテート、プロピレングリコールモノメチルエーテル、乳酸エチル及び４−ヒドロキシ−４−メチル−２−ペンタノンが好ましく、これらを併用することがより好ましい。
さらに、溶剤（Ｇ）は、単独で又は２種類以上を組み合わせて用いてもよい。
【０１７８】
着色感光性樹脂組成物における溶剤（Ｇ）の含有量は、着色感光性樹脂組成物に対して、好ましくは７０〜９５質量％であり、より好ましくは７５〜９０質量％である。溶剤（Ｇ）の含有量が前記の範囲にあると、塗布時の平坦性が良好になり、またカラーフィルタを形成した際に色濃度が不足しないために表示特性が良好となる傾向にあるため好ましい。
【０１７９】
本発明の着色感光性樹脂組成物には、さらに、界面活性剤（Ｈ）が含まれていてもよい。界面活性剤（Ｈ）としては、シリコーン系界面活性剤、フッ素系界面活性剤及びフッ素原子を有するシリコーン系界面活性剤からなる群から選ばれる少なくとも一種が挙げられる。
【０１８０】
シリコーン系界面活性剤としては、シロキサン結合を有する界面活性剤などが挙げられる。具体的には、トーレシリコーンＤＣ３ＰＡ、同ＳＨ７ＰＡ、同ＤＣ１１ＰＡ、同ＳＨ２１ＰＡ、同ＳＨ２８ＰＡ、同２９ＳＨＰＡ、同ＳＨ３０ＰＡ、ポリエーテル変性シリコンオイルＳＨ８４００（商品名：トーレシリコーン（株）製）、ＫＰ３２１、ＫＰ３２２、ＫＰ３２３、ＫＰ３２４、ＫＰ３２６、ＫＰ３４０、ＫＰ３４１（信越シリコーン製）、ＴＳＦ４００、ＴＳＦ４０１、ＴＳＦ４１０、ＴＳＦ４３００、ＴＳＦ４４４０、ＴＳＦ４４４５、ＴＳＦ−４４４６、ＴＳＦ４４５２、ＴＳＦ４４６０（モメンティブ・パフォーマンス・マテリアルズ・ジャパン合同会社製）などが挙げられる。
【０１８１】
フッ素系界面活性剤としては、フルオロカーボン鎖を有する界面活性剤などが挙げられる。具体的には、フロラード（商品名）ＦＣ４３０、同ＦＣ４３１（住友スリーエム（株）製）、メガファック（商品名）Ｆ１４２Ｄ、同Ｆ１７１、同Ｆ１７２、同Ｆ１７３、同Ｆ１７７、同Ｆ１８３、同Ｒ３０（ＤＩＣ（株）製）、エフトップ（商品名）ＥＦ３０１、同ＥＦ３０３、同ＥＦ３５１、同ＥＦ３５２（三菱マテリアル電子化成（株）製）、サーフロン（商品名）Ｓ３８１、同Ｓ３８２、同ＳＣ１０１、同ＳＣ１０５（旭硝子（株）製）、Ｅ５８４４（（株）ダイキンファインケミカル研究所製）、ＢＭ−１０００、ＢＭ−１１００（いずれも商品名：ＢＭ  Ｃｈｅｍｉｅ社製）などが挙げられる。
【０１８２】
前記のフッ素原子を有するシリコーン系界面活性剤としては、シロキサン結合及びフルオロカーボン鎖を有する界面活性剤などが挙げられる。具体的には、メガファック（登録商標）Ｒ０８、同ＢＬ２０、同Ｆ４７５、同Ｆ４７７、同Ｆ４４３（ＤＩＣ（株）製）などがあげられる。
これらの界面活性剤は、単独で又は２種類以上を組み合わせて用いてもよい。
【０１８３】
界面活性剤（Ｈ）の含有量は、着色感光性樹脂組成物に対し質量分率で、好ましくは０．００００１〜０．１質量％であり、より好ましくは０．００００５〜０．０１質量％である。界面活性剤（Ｈ）の含有量が前記の範囲にあると、平坦性が良好になる傾向があり好ましい。ただし、界面活性剤（Ｈ）の含有量には、前記の顔料分散剤の含有量は含まれない。
【０１８４】
本発明の着色感光性樹脂組成物を用いてカラーフィルタのパターンを形成する方法としては、例えば、本発明の着色感光性樹脂組成物を、基板又は別の樹脂層（例えば、基板の上に先に形成された別の着色感光性樹脂組成物層など）の上に塗布し、溶剤など揮発成分を除去して着色層を形成し、フォトマスクを介して該着色層を露光して現像する方法（すなわちフォトリソグラフ法）とフォトリソグラフ法が要らないインクジェット機器を用いる方法などが挙げられる。上記のフォトリソグラフ法において、露光の際にフォトマスクを用いないこと、及び／又は現像しないことにより、本発明の塗膜を得ることができる。
【０１８５】
具体的には、フォトリソグラフィ技術等の公知の方法によって、ガラス基板２１上に複数のＴＦＴ２２を画素毎に形成する（図１参照）。ＴＦＴ２２は、ガラス基板２１上に例えばモリブデン（Ｍｏ）により形成されると共にゲート線の一部を構成するゲート電極２２ａと、このゲート電極２２ａ上に形成された例えば窒化膜（ＳｉＮｘ）と酸化膜（ＳｉＯ２）との積層膜からなるゲート絶縁膜２２ｂと、このゲート絶縁膜２２ｂ上に形成された多結晶シリコン膜２２ｃと、例えば酸化膜（ＳｉＯ２）と窒化膜（ＳｉＮｘ）との積層膜により形成された保護膜２２ｄとにより構成されている。多結晶シリコン膜２２ｃのゲート電極２２ａに対向する領域がＴＦＴ２２のチャネル領域、また、このチャネル領域の両側の領域がソース領域又はドレイン領域となっている。多結晶シリコン膜２２ｃのソース領域は、保護膜２２ｄに設けられた接続孔（コンタクトホール）を介して、例えばアルミニウム（Ａｌ）により形成された信号線２７に電気的に接続されている。なお、多結晶シリコン膜２２ｃのドレイン領域は、後述のように接続孔（コンタクトホール）２０１を介して画素電極２４と電気的に接続されるようになっている。
【０１８６】
ガラス基板２１上に複数のＴＦＴ２２を画素毎に形成する際、ガラス基板２１上にＴＦＴ２２と同時にアライメントマーク（図示せず）を形成する。このアライメントマークは、後述するようにカラーフィルタ層２３の形成工程における位置合わせの基準となる。なお、これらのアライメントマークは駆動基板と対向基板との貼り合わせの基準となるマークと兼用することもできる。アライメントマークは、ＴＦＴ２２の製造プロセスにおいて配線等の金属層や多結晶シリコン層を形成する際に、少なくともその一層を利用して同一工程で形成することができる。
【０１８７】
次に、ＴＦＴ２２およびアライメントマークが形成されたガラス基板２１上に、スピンコート法やその他の方法によって膜厚０．５〜５．０μｍ、例えば１．０μｍの着色感光性樹脂組成物層２３Ａを形成する。この着色感光性樹脂組成物層２３Ａが本発明のカラーフィルタに対応している。
【０１８８】
続いて、３０〜１２０℃の範囲の温度、好ましくは６０〜１１０℃で熱処理を施すことにより着色感光性樹脂組成物層２３Ａを乾燥させる。着色感光性組成物層２３Ａを乾燥するため、減圧乾燥を加熱乾燥と組合せて行ってもよい。次に、フォトマスク（図示せず）を介して着色感光性樹脂組成物層２３Ａに対して紫外線を照射し、更に現像液により不要部（未露光部）を選択的に除去することにより、多結晶シリコン膜２２ｃのドレイン領域に達する接続孔（コンタクトホール）２０１を形成した後に水洗いする。その後、着色感光性樹脂組成物層２３Ａの再流動（リフロー）させるため、及び着色感光性組成物層２３Ａに含まれる硬化性成分を硬化させるために、１００〜３００℃の範囲の温度、例えば１５０〜２３０℃で加熱する。
【０１８９】
これにより着色感光性樹脂組成物層２３Ａが、画素列毎に対応して赤色フィルタ２３ａ、緑色フィルタ２３ｂおよび青色フィルタ２３ｃを含むカラーフィルタ層２３となる（図２参照）。カラーフィルタ層２３の各フィルタ間の領域は隣接する色の混合領域となるが、この領域は信号線２７に対向した遮光領域であるため、特に品質上支障はない。なお、この各フィルタ間の領域は着色されないようにしてもよい。
【０１９０】
続いて、例えばスピンコート法によってカラーフィルタ層２３を覆うように、例えば膜厚０．３〜２．０μｍの保護膜としての感光性樹脂膜２９を形成する。次いで、フォトマスク（図示せず）を介して感光性樹脂膜２９に対して紫外線を照射し、更に現像液によって接続孔２０１に対応する領域および不要部を選択的に除去することにより、多結晶シリコン膜２２ｃのドレイン領域に達する接続孔（コンタクトホール）２０２を形成した後に水洗いする。その後、感光性樹脂膜２９の再流動（リフロー）のために、１００〜３００℃の範囲の温度、例えば２００℃で加熱する。次いで、コンタクトホール２０２内に堆積した染料等の残渣および有機物を除去するために、酸素プラズマによるエッチングを行い、更に、酸素プラズマによって形成された酸化膜を除去するために、例えば希ふっ酸によりエッチングする。
【０１９１】
次に、感光性樹脂膜２９上に例えばスパッタリング法により、透明導電材料、例えばＩＴＯ（Indium-Tin Oxide：インジウムと錫の酸化物混合膜）を形成し、このＩＴＯ膜をフォトリソグラフィ技術およびエッチングによりパターニングして、透明の画素電極２４を形成する（図３参照）。なお、この画素電極２４は作製するデバイスによってはアルミニウム（Ａｌ）や銀（Ａｇ）等の金属により形成するようにしてもよい。その後は、既知の方法により配向膜を形成した後、この駆動基板と対向基板との貼り合わせを行うことにより液晶表示装置を製造することができる。
【０１９２】
本発明の着色感光性樹脂組成物によれば、コントラストに優れた塗膜、パターン及びカラーフィルタを得ることが可能となる。
【実施例】
【０１９３】
以下、実施例によって本発明をより詳細に説明する。例中の「％」及び「部」は、特記ない限り、質量％及び質量部である。
【０１９４】
〔合成例１〕
（式（１）で表される化合物の合成例）
冷却管及び攪拌装置を備えたフラスコに、式（Ａ０−１）で表される化合物及び式（Ａ０−２）表される化合物の混合物（中外化成製）を１５部、クロロホルム１５０部及びＮ，Ｎ−ジメチルホルムアミド８．９部を投入し、攪拌下２０℃以下を維持しながら、塩化チオニル１０．９部を滴下して加えた。滴下終了後、５０℃に昇温し、同温度で５時間維持して反応させ、その後２０℃に冷却した。冷却後の反応溶液を、攪拌下２０℃以下に維持しながら、２−エチルヘキシルアミン１２．５部及びトリエチルアミン２２．１部の混合液を滴下して加えた。その後、同温度で５時間攪拌して反応させた。次いで得られた反応混合物をロータリーエバポレーターで溶媒留去した後、メタノールを少量加えて激しく攪拌した。この混合物を、イオン交換水３７５部の混合液中に攪拌しながら加えて、結晶を析出させた。析出した結晶を濾別し、イオン交換水でよく洗浄し、６０℃で減圧乾燥して、式（Ａ１−ａ）で表される化合物及び式（Ａ１−ｂ）で表される化合物の混合物（染料Ａ１）（式（Ａ１−１）〜式（Ａ１−８）で表される化合物の混合物）１１．３部を得た。
【０１９５】
2011118365.tif 000043
［式（Ａ１−ａ）及び式（Ａ１−ｂ）中、Ｒｇ、Ｒｈ及びＲｉは、それぞれ独立に、水素原子、−ＳＯ３−、−ＳＯ３Ｈ又はＮ−（２−エチルヘキシル）スルファモイル基を表す。］
【０１９６】
2011118365.tif 000044
【０１９７】
〔合成例２〕
（樹脂の合成）
還流冷却器、滴下ロート及び攪拌機を備えた１Ｌのフラスコ内に窒素を０．０２Ｌ／分で流して窒素雰囲気とし、３−メトキシ−１−ブタノール２００質量部及び３−メトキシブチルアセテート１０５質量部を入れ、撹拌しながら７０℃まで加熱した。次いで、メタクリル酸６０質量部、３，４−エポキシトリシクロ［５．２．１．０２．６］デシルアクリレート（下記式（Ｂ１−１−１）で表される化合物及び式（Ｂ１−２−１）で表される化合物を、モル比で、５０：５０で混合。）２４０質量部及び、３−メトキシブチルアセテート１４０質量部に溶解して溶液を調製し、該溶解液を、滴下ロートを用いて４時間かけて、７０℃に保温したフラスコ内に滴下した。一方、重合開始剤２，２’−アゾビス（２，４−ジメチルバレロニトリル）３０質量部を３−メトキシブチルアセテート２２５質量部に溶解した溶液を、別の滴下ロートを用いて４時間かけてフラスコ内に滴下した。重合開始剤の溶液の滴下が終了した後、４時間、７０℃に保持し、その後室温まで冷却して、重量平均分子量Ｍｗは、１．３×１０４、分子量分布は２．５、固形分３３質量％、溶液酸価３４ｍｇ−ＫＯＨ／ｇの樹脂溶液１を得た。
【０１９８】
【化３７】
2011118365.tif 000045
【０１９９】
合成例２で得られた樹脂のポリスチレン換算重量平均分子量（Ｍｗ）及び分子量分布（Ｍｗ／Ｍｎ）の測定については、ＧＰＣ法を用いて、以下の条件で行った。
装置            ；ＨＬＣ−８１２０ＧＰＣ（東ソー（株）製）
カラム          ；ＴＳＫ−ＧＥＬＧ２０００ＨＸＬ
カラム温度      ；４０℃
溶媒            ；ＴＨＦ
流速            ；１．０ｍＬ／ｍｉｎ
被検液固型分濃度；０．００１〜０．０１質量％
注入量          ；５０μＬ
検出器          ；ＲＩ
校正用標準物質  ；ＴＳＫ  ＳＴＡＮＤＡＲＤ  ＰＯＬＹＳＴＹＲＥＮＥ
Ｆ−４０、Ｆ−４、Ｆ−１、Ａ−２５００、Ａ−５００
（東ソー（株）製）
【０２００】
実施例１〜４
（着色感光性樹脂組成物１の調製）
（Ａ）着色剤：Ｃ．Ｉ．ピグメントブルー１５：６（ＰＢ１５：６）      ３３  部
アクリル系顔料分散剤                                            ５  部
プロピレングリコールモノメチルエーテルアセテート                  １３７  部
を混合し、ビーズミルを用いて顔料を十分に分散させ、ついで、
（Ａ）着色剤：染料Ａ１                                                ５  部
（Ｂ）樹脂：樹脂溶液１                                            １５０  部
（Ｃ）光重合性化合物：ジペンタエリスリトールヘキサアクリレート
（（ＫＡＹＡＲＡＤ  ＤＰＨＡ；日本化薬（株）製）              ５０  部
（Ｄ）光重合開始剤：Ｎ−ベンゾイルオキシ−１−（４−フェニルスルファニルフェニル）オクタン−１−オン−２−イミン（イルガキュアＯＸＥ  ０１；チバ・ジャパン社製）                                                                    １５  部
（Ｅ）溶剤：乳酸エチル                                            ２８９  部
（Ｆ）典型金属化合物：表２に記載の典型金属化合物  
染料Ａ１に対して１．５モル当量に相当する質量部
を混合して着色感光性樹脂組成物を得た。
尚、染料Ａ１の分子量としては、式（Ａ１−１）の分子量を用いた。
【０２０１】
〔モル吸光係数の算出〕
メスフラスコに、表１に示した化合物をそれぞれ０．１ｇ量りいれ、次いで乳酸エチルで０．２５０Ｌになるように希釈した。この溶液について、紫外可視分光光度計（Ｖ−６５０ＤＳ；日本分光（株）製）（石英セル、光路長；１ｃｍ）で吸収スペクトルを測定し、Ｌａｍｂｅｒｔ−Ｂｅｅｒの法則を用いて、可視光領域（３８０nm〜７８０nm）におけるモル吸光係数εの最大値を算出した。結果を表１に示す。
【０２０２】
【表１】
2011118365.tif 000046
【０２０３】
いずれの典型金属化合物のモル吸光係数の最大値についても、染料のモル吸光係数の最大値より小さいことがわかる。
【０２０４】
〔パターンの形成〕
５ｃｍ角のガラス基板（イーグル２０００；コーニング社製）上に、着色感光性樹脂組成物を、ポストベーク後の色度Ｂｙが０．０８５になるようにスピンコート法で塗布した後、クリーンオーブン中、１００℃で３分間プリベークした。放冷後、この着色感光性樹脂組成物１を塗布した基板を、露光機（ＴＭＥ−１５０ＲＳＫ；トプコン（株）製）を用いて、大気雰囲気下、１５０ｍＪ／ｃｍ２の露光量（３６５ｎｍ基準）で光照射した。光照射後、上記塗膜を、非イオン系界面活性剤０．１２％と水酸化カリウム０．０４％を含む水系現像液に２３℃で８０秒間浸漬現像し、水洗後、オーブン中、２２０℃で２０分間ポストベークを行い、パターンを得た。
【０２０５】
〔色度評価〕
得られたパターンについて、測色機（ＯＳＰ−ＳＰ−２００；オリンパス（株）製）を用いて分光を測定し、Ｃ光源を用いてＣＩＥのＸＹＺ表色系におけるｘｙ色度座標（Ｂｘ、Ｂｙ）と明度を測定した。明度が９．２以上であれば、良好であると判断できる。結果を表２に示す。
【０２０６】
〔コントラスト評価〕
光照射時に、フォトマスクを使用しない以外は、前記と同様の操作を行い、ポストベーク後の色度Ｂｙが０．０８５になるように、塗膜を作製した。得られた塗膜について、コントラスト計（色彩色差計ＢＭ−５Ａ；トプコン社製、光源；Ｆ−１０、偏光フィルム；壷坂電機（株）製）を用いて、ブランク値を３００００としてコントラストを測定した。コントラストが１７０００以上であれば、良好であると判断できる。結果を表２に示す。
【０２０７】
〔耐熱性評価〕
得られた塗膜について、２３０℃のクリーンオーブン中、２時間加熱した前後で、ｘｙ色度座標（Ｂｘ、Ｂｙ）及び明度を測定し、加熱前後の色差△Ｅａｂ＊を計算した。△Ｅａｂ＊が５以下であれば、耐熱性は良好であると判断できる。結果を表２に示す。また、塗膜の耐熱性が良好であれば、塗膜と同様にパターンにおいても、良好な耐熱性を示す。
【０２０８】
〔耐光性評価〕
得られた塗膜について、耐光性試験機（サンテストＣＰＳ＋；（株）東洋精機製作所製）中、４８時間処理した前後で、ｘｙ色度座標（Ｂｘ、Ｂｙ）及び明度を測定し、処理前後の色差△Ｅａｂ＊を計算した。△Ｅａｂ＊が５以下であれば、耐光性は良好であると判断できる。結果を表２に示す。また、塗膜の耐光性が良好であれば、塗膜と同様にパターンにおいても、良好な耐光性を示す。
【０２０９】
【表２】
2011118365.tif 000047
【０２１０】
実施例１〜４の着色感光性樹脂組成物を用いて形成された塗膜において高いコントラストが確認された。また明度が高く、さらに△Ｅａｂ＊が５以下であることから、耐熱性、耐光性も良好であることが確認された。
【産業上の利用可能性】
【０２１１】
本発明の着色感光性樹脂組成物によれば、高いコントラストの塗膜を得ることができる。
【符号の説明】
【０２１２】
２１  ガラス基板
２２  ＴＦＴ（スイッチング素子）
２３  カラーフィルタ層
２３Ａ  着色感光性樹脂組成物層（カラーフィルタ用膜）
２３ａ  赤色フィルタ
２３ｂ  緑色フィルタ
２３ｃ  青色フィルタ
２４  画素電極
２７  信号線
２９  感光性樹脂膜（保護膜）
２０１，２０２  接続孔
【図１】
2011118365.tif 000050
【図２】
2011118365.tif 000051
【図３】
2011118365.tif 000052